(57)【要約】  本発明は、（Ｂ）天然又は合成ゴムのような少なくとも１種のエラストマー；（Ｃ）補強充填剤のような無機充填剤；（Ｄ）特に１種（又は１種以上）の加硫剤を含めて一般的に使用される成分又は添加剤の全て又は一部を含むゴム組成物における無機充填剤−エラストマーカップリング剤としての多官能性カップリング系（Ａ）の有効量の使用に関するものである。該使用は、該多官能性カップリング系が次の成分（Ａ１）及び（Ａ２）：（（Ａ１）は、次式（Ｉ）：［（Ｇ0）3ＳｉＯ1/2］m ［（Ｇ0)2ＳｉＯ2/2］n ［Ｇ0ＳｉＯ3/2］o ［ＳｉＯ4/2］p ［（Ｇ2）a（Ｇ1）a'（Ｚ−ＣＯ−Ｎ＝Ｎ−ＣＯ−Ａ）ＳｉＯ(3-a-a')/2］q（式中、Ｚ、Ａ、Ｇ0、Ｇ1、Ｇ2、ａ、ａ’、ｍ、ｎ、ｏ、ｐ及びｑは請求項１に定義されるものである。）の官能化有機珪素化合物の中から選択される少なくとも１種のカップリング剤であり；（Ａ２）は、多硫黄含有「対称」シラン又は硫黄含有「対称」シランのいずれかから選択される少なくとも１種のカップリング剤である。）を組み合わせることからなること、及び該多官能性カップリング系（Ａ）がイソプレンエラストマー系ゴム組成物に取り入れられることを特徴とする。【特許請求の範囲】
【請求項１】
「Ｘ」又は「Ｙ」で示される少なくとも２種の官能基を有する多官能性カップリング系（Ａ）（無機充填剤−エラストマー）であって、一方では該官能基「Ｘ」によって該エラストマーにグラフトでき、他方では該官能基「Ｙ」によって該無機充填剤にグラフトできるものの有効量の、
次の成分：
・（Ｂ）天然又は合成ゴム型の少なくとも１種のエラストマー；
・（Ｃ）補強充填剤としての無機充填剤；
・（Ｄ）次のものから選択される他の成分又は添加剤の全て又は一部：１種（又は１種以上）の硬化剤（Ｄ１）、随意に１種（又は１種以上）の硬化促進剤（Ｄ２）、随意に１種（又は１種以上）の硬化活性剤（Ｄ３）、随意に１種（又は１種以上）の非白色補強充填剤（Ｄ４）、随意に１種（又は１種以上）の非補強性無機充填剤又は弱補強性無機充填剤（Ｄ５）、随意に１種（又は１種以上）の保護剤（Ｄ６）、随意に１種（又は１種以上）の可塑剤及び／又は１種（又は１種以上）の助剤（Ｄ７）並びにこれらの種の混合物；
を含むゴム組成物における無機充填剤−エラストマーカップリング剤としての使用であって、
該多官能性カップリング系（Ａ）が以下の成分（Ａ１）及び（Ａ２）の組み合わせに属する特定の組み合わせからなること：
（Ａ１）は、カップリング剤の群であって、それぞれが次の一般式を有する単位を含む官能化有機珪素化合物（Ｉ）から本質的になる化合物であるものから選択される少なくとも１種のカップリング剤である：
［（Ｇ0）3ＳｉＯ1/2］m［（Ｇ0)2ＳｉＯ2/2］n［Ｇ0ＳｉＯ3/2］o［ＳｉＯ4/2］p［（Ｇ2）a（Ｇ1）a'（Ｚ−ＣＯ−Ｎ＝Ｎ−ＣＯ−Ａ）ＳｉＯ(3-a-a')/2］q    （Ｉ） 
（式中、
ｍ、ｎ、ｏ及びｐは、それぞれ０以上の整数又は分数を表し；
ｑは１以上の整数又は分数を表し；
ａは０、１、２及び３から選択される整数を表し；
ａ’は０、１及び２から選択される整数を表し；
ａ＋ａ’の合計は０〜３の範囲内にあるが、ただし、ａ＝０のときには、記号Ｇ0の少なくとも一つは、以下に与えるＧ2についての定義に相当し； ａ＋ａ’＝３のときには、ｍ＝ｎ＝ｏ＝ｐ＝０（ゼロ）であるものとし；
記号Ｇ0は、同一でも異なっていてもよく、それぞれＧ2又はＧ1に相当する基の一つを表し；
記号Ｇ2は、同一でも異なっていてもよく、それぞれヒドロキシル基又は加水分解性の１価基を表し；
記号Ｇ1は、同一でも異なっていてもよく、それぞれ、飽和又は不飽和脂肪族炭化水素系の基；飽和又は不飽和及び／又は芳香族単環式又は多環式の炭素環式基；或いは飽和又は不飽和脂肪族炭化水素系の部分及び上で定義した炭素環式部分を表す基を表し；さらに、この場合、必要に応じて、Ｇ1基は、Ｇ2基並びにＧ1及びＧ2が結合する珪素原子と共に、２〜１０の環炭素原子を含みしかも場合によっては１個以上の環酸素ヘテロ原子を含む単環式又は多環式炭素環式基を形成することができるものとし；
記号Ｚは、飽和又は不飽和脂肪族炭化水素系の基；飽和、不飽和及び／又は芳香族の単環式又は多環式炭素環式基；並びに飽和又は不飽和脂肪族炭化水素系の部分及び上で定義した炭素環式部分を含有する基から選択される２価基を表し；該２価基は、酸素原子及び／又は硫黄原子及び／又は窒素原子で置換又は中断されていてよく、該窒素原子は、水素原子；飽和又は不飽和脂肪族炭化水素系原子；飽和又は不飽和及び／又は芳香族単環式又は多環式の炭素環式基；並びに飽和又は不飽和脂肪族炭化水素系の部分及び上で定義した炭素環式部分を含有する基から選択される１個の１価基を保持するものとし；
記号Ａは、
・飽和又は不飽和脂肪族炭化水素系の基；飽和又は不飽和及び／又は芳香族単環式又は多環式の炭素環式基；或いは飽和又は不飽和脂肪族炭化水素系の部分及び上で定義した炭素環式部分を表す基；
・基−Ｘ−Ｇ3（式中：Ｘは−Ｏ−、−Ｓ−又は−ＮＧ4−を表し、ここで、Ｇ4はＧ1について上記した意味のいずれかを表すものとし；Ｇ3は、Ｇ4と同一でも異なっていてもよく、Ｇ1について定義した基のいずれかを表し；また、基−ＮＧ4Ｇ3の置換基Ｇ3及びＧ4は、これらのものが結合する窒素原子と共に、環中に３〜６個の炭素原子、１又は２個の窒素原子及び随意に１又は２個の不飽和二重結合を含む５〜７員の単環を形成してもよい。）；
又は、ｑ＝１のときには、基
［−Ｚ−ＳｉＯ(3-a-a')/2（Ｇ2）a（Ｇ1）a'］  ［（Ｇ0）3ＳｉＯ1/2］m ［（Ｇ0）2ＳｉＯ2/2］n ［Ｇ0ＳｉＯ3/2］o ［ＳｉＯ4/2］p（式中、記号Ｚ、Ｇ0、Ｇ1、Ｇ2、ａ、ａ’、ｍ、ｎ、ｏ及びｐは、上記の定義を表す。）
を表し；
（Ａ２）は、カップリング剤の群であって、それぞれが次のものから本質的になる化合物であるものから選択される少なくとも１種のカップリング剤である：
・次の一般式に相当する多硫黄含有「対称」シラン（Ａ２−１）：
（Ｇ6）b（Ｇ5）3-bＳｉ−Ｍ−（Ｓx−Ｍ）m−Ｓｉ（Ｇ5）3-b（Ｇ6）b    （II）
（式中：
記号Ｇ6は、Ｇ2について上記した意味のいずれか一つを表し；
記号Ｇ5は、Ｇ1について上記した意味のいずれか一つを表し；
ｂは１、２又は３の整数を表し；
ｍは１又は２の整数を表し；
ｘは２〜６の範囲の整数又は分数を表し；
記号Ｍは、Ｚについて上記した意味のいずれか一つを表す。）
・又は次の一般式に相当する硫黄含有「非対称」シラン（Ａ２−２）：
（Ｇ6）b（Ｇ5）3-bＳｉ−Ｍ−Ｓz−Ｊ                （III）
（式中：
・記号Ｇ6、Ｇ5、ｂ及びＭは式（II）について上記した定義に相当し；
・ｚは１〜４の範囲の整数又は分数を表し；
・記号Ｊは、
ｚ＝１のときは水素原子又は基−ＣＯ−Ｒ1を表し；
ｚが２〜４の範囲の整数又は分数であるときは、基−ＮＲ2Ｒ3又は基Ｂｚｔ又は基Ｂｚｔ（ＡＡ）ｙを表し；
ここで、Ｒ1は、飽和又は不飽和脂肪族炭化水素系の基、或いは飽和、不飽和及び／又は芳香族の単環式又は多環式炭素環式基、或いは飽和又は不飽和脂肪族炭化水素系の部分及び上で定義した炭素環式部分を有する基であり；Ｒ2及びＲ3は、同一のもの又は異なるものであり、水素原子及び／又はＲ1によって表される基のいずれか一つであり；Ｒ2及びＲ3は、さらに、これらが結合する炭素原子と一緒になって、５〜７員の単環であって該環内に３〜６個の炭素原子と１又は２個の窒素原子と随意に１又は２個の二重結合とを有するものを形成することができ；記号Ｂｚｔは、飽和脂肪族炭化水素系の基、或いは飽和及び／又は芳香族の単環式又は多環式炭素環式基、或いは飽和脂肪族炭化水素系の部分と飽和及び／又は芳香族の単環式又は多環式炭素環式の部分とを有する基から選択される１個以上の基で置換されていてよい２−ベンゾチアゾール基を表し；記号ＡＡは、酸素を含有する有機又は無機一酸又は多酸であって、その酸官能基の少なくとも１個が２５℃の水中で３を超える電離定数（ｐＫａ）を有するものを表し；ｙは、０（ゼロ）以外で且つ３を超えない整数又は分数であるものとする。）
前記多官能性カップリング系（Ａ）がイソプロピレンエラストマーを基材とするゴム組成物に取り入れられること
を特徴とする前記使用。
【請求項２】
前記成分（Ａ１）が、前記カップリング剤の群であって、それぞれが、
・（ｉ）式（Ｉ）（式中：ａ＋ａ’＝３；ｍ＝ｎ＝ｏ＝ｐ＝０（ゼロ）；及びｑ＝１である。）に相当する官能化オルガノシラン；
・（２ｉ）式（Ｉ）（式中：ａ＋ａ’＝１又は２であり；ｍは１〜２の範囲にあり；ｎ＝ｐ＝ｏ＝０（ゼロ）であり；及びｑ＝１である。）に相当する官能化シロキサンオリゴマー；
・（３ｉ）化学種（ｉ）及び／又は（２ｉ）の混合物
からなり、且つ、
・同一でも異なっていてもよい記号Ｇ0が、それぞれＧ1又はＧ2について以下に選択される基の一つを表し；
・同一でも異なっていてもよい記号Ｇ1が、それぞれ、直鎖状又は分岐状のＣ1〜Ｃ8アルキル基；Ｃ5〜Ｃ10シクロアルキル基又はＣ6〜Ｃ18アリール基を表し；
・同一でも異なっていてもよい記号Ｇ2が、それぞれ、ヒドロキシル基又は直鎖状若しくは分岐状のＣ1〜Ｃ8アルコキシ基であって１個以上の（Ｃ1〜Ｃ8）アルコキシで置換されていてよいものを表し；
・Ｚが２価基−Ｚ’−Ｚ”−（式中：
・Ｚ’は、Ｃ1〜Ｃ8アルキレン鎖；飽和Ｃ5〜Ｃ10シクロアルキレン基；Ｃ6〜Ｃ18アリーレン基；又はこれらの基の少なくとも２種の組み合わせからなる２価基を表し；
・Ｚ”は、原子価結合、−Ｏ−又は−ＮＲ4−を表し、ここでＲ4は水素原子；直鎖状又は分岐状のＣ1〜Ｃ8アルキル基；Ｃ5〜Ｃ10シクロアルキル基；Ｃ6〜Ｃ18アリール基；又は（Ｃ6〜Ｃ18）アリール（Ｃ1〜Ｃ8）アルキル基である。）
を表し；
・Ａが基−Ｏ−Ｇ3又は−ＮＧ4Ｇ3（式中、Ｇ3及びＧ4は、同一でも異なっていてもよく、それぞれ、直鎖状又は分岐状のＣ1〜Ｃ8アルキル基；Ｃ5〜Ｃ10シクロアルキル基又はＣ6〜Ｃ18アリール基を表す
構造の化合物から本質的になる有機珪素化合物であるものから選択されることを特徴とする、請求項１に記載の使用。
【請求項３】
前記成分（Ａ１）が、前記カップリング剤の群であって、それぞれが、
・（ｉ）式（Ｉ）（式中：ａ＋ａ’＝３；ｍ＝ｎ＝ｏ＝ｐ＝０（ゼロ）；及びｑ＝１である。）に相当する官能化オルガノシラン；
・（２ｉ）式（Ｉ）（式中：ａ＋ａ’＝１又は２であり；ｍは１〜２の範囲にあり；ｎ＝ｐ＝ｏ＝０（ゼロ）であり；及びｑ＝１である。）に相当する官能化シロキサンオリゴマー；
・（３ｉ）化学種（ｉ）及び／又は（２ｉ）の混合物からなり、且つ、
・同一でも異なっていてもよい記号Ｇ0が、それぞれＧ1又はＧ2について以下に選択される基の一つを表し；
・同一でも異なっていてもよい記号Ｇ1が、メチル、エチル、プロピル、イソプロピル、シクロヘキシル及びフェニル基よりなる群から選択され；
・同一でも異なっていてもよい記号Ｇ2が、ヒドロキシル、メトキシ、エトキシ、ｎ−プロポキシ、イソプロポキシ、ｎ−ブトキシ、メトキシメトキシ、エトキシエトキシ及びメトキシエトキシ基よりなる群から選択され；
・Ｚが２価基−Ｚ’−Ｚ”−（式中：
・Ｚ’は、Ｃ1〜Ｃ8アルキレン鎖を表し；
・Ｚ”は、原子価結合、−Ｏ−又は−ＮＲ4−を表し、ここで、Ｒ4は、水素並びにメチル、エチル、プロピル、イソプロピル、ｎ−ブチル、イソブチル、ｔ−ブチル、ペンチル、ヘキシル、シクロヘキシル及びベンジル基よりなる群から選択される。）
を表し；
・Ａが基−Ｏ−Ｇ3又は−ＮＧ4Ｇ3（式中、Ｇ3及びＧ4は、同一でも異なっていてもよく、メチル、エチル、プロピル、イソプロピル、シクロヘキシル及びフェニル基よりなる群から選択される）を表す
構造の化合物から本質的になる有機化合物であるものから選択される、請求項１又は２に記載の使用。
【請求項４】
前記成分（Ａ１）が、カップリング剤の群であって、それぞれが、
・（ｉ）式（Ｉ）（式中：ａ＋ａ’＝３；ｍ＝ｎ＝ｏ＝ｐ＝０（ゼロ）；及びｑ＝１である。）に相当する官能化オルガノシラン；
・（２ｉ）式（Ｉ）（式中：ａ＋ａ’＝１又は２であり；ｍは１〜２の範囲にあり；ｎ＝ｐ＝ｏ＝０（ゼロ）であり；及びｑ＝１である。）に相当する官能化シロキサンオリゴマー；
・（３ｉ）化学種（ｉ）及び／又は（２ｉ）の混合物
からなり、且つ、
・同一でも異なっていてもよい記号Ｇ0が、それぞれＧ1又はＧ2について以下に選択される基の一つを表し；
・同一でも異なっていてもよい記号Ｇ1が、メチル、エチル、プロピル、イソプロピル、シクロヘキシル及びフェニル基よりなる群から選択され；
・同一でも異なっていてもよい記号Ｇ2が、ヒドロキシル、メトキシ、エトキシ、ｎ−プロポキシ、イソプロポキシ及びｎ−ブトキシ基よりなる群から選択され；
・Ｚが２価基−Ｚ’−Ｚ”−（式中：
・Ｚ’は、２価基のメチレン、エチレン及びプロピレンよりなる群から選択され；
・Ｚ”は、原子価結合、−Ｏ−又は−ＮＲ4−であり、ここでＲ4は水素原子である。）
を表し；
・Ａが基−Ｏ−Ｇ3（式中、Ｇ3は、メチル、エチル、プロピル、イソプロピル、シクロヘキシル及びフェニル基よりなる群から選択される。）を表す
化合物から本質的になる有機珪素化合物であるものから選択されることを特徴とする、請求項１〜３のいずれかに記載の使用。
【請求項５】
前記成分（Ａ２）が、カップリング剤の群であって、それぞれの構成要素が式（II）：（式中、
・ｂは１、２又は３の整数を表し；
・記号Ｇ5は、同一のもの又は異なるものであり、それぞれ、直鎖状又は分岐状のＣ1〜Ｃ8アルキル基；Ｃ5〜Ｃ10シクロアルキル基又はＣ6〜Ｃ18アリール基を表し；
・記号Ｇ6は、同一のもの又は異なるものであり、それぞれ、ヒドロキシル基、直鎖状又は分岐状のＣ1〜Ｃ8アルコキシ基であって１個以上の（Ｃ1〜Ｃ8）アルコキシ基によって置換されていてよいものを表し；
・Ｍは、Ｃ1〜Ｃ8アルキレン鎖；飽和Ｃ5〜Ｃ10シクロアルキレン基；Ｃ6〜Ｃ18アリーレン基；又はこれらの基の少なくとも２種の組み合わせからなる２価基を表し；
・ｍは１であり；
・ｘは２〜４の範囲の整数又は分数を表す。）
の「対称」シランから本質的になる化合物であるものから選択されることを特徴とする、請求項１〜４のいずれかに記載の使用。
【請求項６】
前記成分（Ａ２）が、カップリング剤の群であって、それぞれが式（II）（式中：
・ｂは１、２又は３の整数を表し；
・記号Ｇ5は、同一のもの又は異なるものであり、メチル、エチル、プロピル、イソプロピル、シクロヘキシル及びフェニル基よりなる群から選択され；
・記号Ｇ6は、同一のもの又は異なるものであり、ヒドロキシル、メトキシ、エトキシ、ｎ−プロポキシ、イソプロポキシ、ｎ−ブトキシ、メトキシメトキシ、エトキシエトキシ及びメトキシエトキシ基よりなる群から選択され；
・ＭはＣ1〜Ｃ8アルキレン鎖；
・ｍは１であり；
・ｘは２〜４の範囲の整数又は分数を表す。）
のシランから本質的になる化合物であるものから選択されることを特徴とする、請求項１〜５のいずれかに記載の使用。
【請求項７】
前記成分（Ａ２）が、カップリング剤の群であって、それぞれが式（II）（式中：
・ｂは１、２又は３の整数を表し；
・記号Ｇ5は、同一のもの又は異なるものであり、メチル、エチル、プロピル、イソプロピル、シクロヘキシル及びフェニル基よりなる群から選択され；
・記号Ｇ6は、同一のもの又は異なるものであり、ヒドロキシル、メトキシ、エトキシ、ｎ−プロポキシ及びイソプロポキシ基よりなる群から選択され；
・Ｍは、２価のメチレン、エチレン及びプロピレン基よりなる群から選択され；
・ｍは１であり；
・ｘは２〜４の範囲の整数又は分数を表す。）
のシランから本質的になる化合物であるものから選択されることを特徴とする、請求項１〜６のいずれかに記載の使用。
【請求項８】
エラストマー組成物であって、
（Ｂ）少なくとも１種のイソプレンエラストマー、
（Ｃ）補強無機充填剤、及び
（Ａ）請求項１〜７のいずれかに記載の成分（Ａ１）と（Ａ２）の組み合わせに属する特定の組み合わせからなるカップリング系の適切な量
を含むことを特徴とする、エラストマー組成物。
【請求項９】
前記組成物が、
・イソプレンエラストマー１００部当たり、
・１０〜２００部の無機充填剤（Ｃ）、
・それぞれの組成物において、
・０．５〜１５部の成分（Ａ１）と
・０．５〜１５部の成分（Ａ２）と
を与える組み合わせ（Ａ１）＋（Ａ２）の量（前記の部は重量部である）
を含むことを特徴とする、請求項８に記載の組成物。
【請求項１０】
前記組成物が、
・イソプレンエラストマー１００部当たり、
・３０〜１５０部の無機充填剤（Ｃ）、
・それぞれの組成物において、
・１〜１０部の成分（Ａ１）と
・１〜１０部の成分（Ａ２）と
を与える組み合わせ（Ａ１）＋（Ａ２）の量（前記の部は重量部である）
を含むことを特徴とする、請求項９に記載の組成物。
【請求項１１】
前記イソプレンエラストマーが
（１）イソプレン又は２−メチル−１，３−ブタジエンの単独重合によって得られる合成ポリイソプレン；
（２）イソプレンと、１種以上のエチレン系不飽和単量体であって
（２．１）４〜２２個の炭素原子を含有する、イソプレン以外の共役ジエン単量体、
（２．２）８〜２０個の炭素原子を含有する芳香族ビニル単量体、
（２．３）３〜１２個の炭素原子を含有するビニルニトリル単量体、
（２．４）アクリル酸又はメタクリル酸と１〜１２個の炭素原子を含有するアルカノールとから誘導されるアクリル酸エステル単量体、及び
（２．５）上記単量体（２．１）〜（２．４）の２種以上の混合物
から選択されるものとの共重合によって得られる合成ポリイソプレン；ここで、該ポリイソプレン共重合体は、９９重量％〜２０重量％のイソプレン単位及び１％〜８０重量％のジエン、芳香族ビニル、ビニルニトリル及び／又はアクリル酸エステル単位を含有し、且つ、例えば、ポリ（イソプレン−ブタジエン）、ポリ（イソプレン−スチレン）及びポリ（イソプレン−ブタジエン−スチレン）からなるものとする；
（３）天然ゴム；
（４）イソブテンとイソプレンとの共重合によって得られる共重合体（ブチルゴム）、また、これらの共重合体のハロゲン化変種、特に塩素化又は臭素化変種；
（５）上記エラストマー（１）〜（４）の２種以上の混合物；
（６）上記エラストマー（１）又は（３）の５１重量％〜９９．５重量％を範囲とする主要量と、イソプレンエラストマー以外の１種以上のジエンエラストマーの４９重量％〜０．５重量％を範囲とする副次量とを含有する混合物
から選択されることを特徴とする、請求項８〜１０のいずれかに記載の組成物。
【請求項１２】
（１）合成ポリイソプレン単独重合体；（２）ポリ（イソプレン−ブタジエン）、ポリ（イソプレン−スチレン）及びポリ（イソプレン−ブタジエン−スチレン）からなる合成ポリイソプレン共重合体；（３）天然ゴム；（４）ブチルゴム；（５）上記エラストマー（１）〜（４）の混合物；（６）上記エラストマー（１）又は（３）の主要量及びポリブタジエン、ポリクロルプレン、ポリ（ブタジエン−スチレン）、ポリ（ブタジエン−アクリロニトリル）及び三元共重合体（非共役エチレン−プロピレン−ジエン単量体）からなる、イソプレンエラストマー以外のジエンエラストマーの副次量を含有する混合物から選択される１種以上のイソプレンエラストマーを使用することを特徴とする、請求項１１に記載の組成物。
【請求項１３】
前記補強無機充填剤がシリカ単独からなり又はシリカとアルミナとの混合物からなる、請求項８〜１２のいずれかに記載の組成物。
【請求項１４】
前記シリカが例えば４５０ｍ2／ｇ以下のＢＥＴ比表面積を有する沈降シリカであり、  前記アルミナが例えば３０〜４００ｍ2／ｇのＢＥＴ比表面積及び高含有量の反応性表面Ａｌ−ＯＨ官能基を有する高分散性アルミナであることを特徴とする、請求項１３に記載の組成物。
【請求項１５】
前記組成物が、
・硬化系に関しては
（Ｄ１）：必須成分として、硫黄及び硫黄供与化合物から選択される硬化剤；
（Ｄ２）：随意成分として硬化促進剤；
（Ｄ３）：随意成分として硬化活性剤；
・他の添加剤に関しては、
（Ｄ４）：随意成分としてカーボンブラックからなる従来の補強充填剤；
（Ｄ５）：随意成分として、弱補強性又は非補強性の従来の白色充填剤；
（Ｄ６）：随意成分として保護剤；
（Ｄ７）：随意成分として可塑剤及び助剤
を含む他の補助添加剤又は成分の全て又は一部をも含有することを特徴とする、請求項８〜１４のいずれかに記載の組成物。
【請求項１６】
請求項８〜１５のいずれかに記載のイソプレンエラストマー組成物の製造方法であって、次の２つの工程１及び２：
・工程１：概して前記硬化剤を除き、前記必須成分の全てを、１以上の工程で、４０〜２００℃の温度で作動する内部ミキサーに導入してブレンドし；
・工程２：このようにして得られた混合物を、１２０℃よりも低い温度で作動する外部ミキサーに取り入れ、次いで、前記硬化剤及び随意に１種以上の他の成分をそれに添加すること
を実行することからなることを特徴とする、前記製造方法。
【請求項１７】
前記カップリング剤（Ａ２）を工程１の間に補強無機充填剤と同時に全部導入し；
前記カップリング剤（Ａ１）を、
・工程１の間に全体的に導入し、又は
・工程２の間に全体的に導入し、又は
・該２つの工程１と２とに分けて導入し、
ここで、工程１において導入される第１部分は、１０重量％〜８０重量％の割合に相当し、工程２において導入される第２部分は、９０重量％〜２０重量％の割合に相当する
ことを特徴とする、請求項１６に記載の方法。
【請求項１８】
請求項８〜１５のいずれかに記載の組成物を含む本体を有することを特徴とするエラストマー物品。
【請求項１９】
エンジンの支持材、靴底、ケーブルカー用ローラ−、家庭用電化製品に用いるシール及びケーブルシースからなることを特徴とする、請求項１８に記載の物品。
【発明の詳細な説明】
【技術分野】
【０００１】
本発明の分野は、補強充填剤として無機充填剤を含むゴム組成物において、カップリング系（白色充填剤−エラストマー）として２つの非常に異なるタイプのカップリング剤配合物を使用する分野に関する。また、本発明は、該カップリング系を使用することによって得られたエラストマー組成物及び上記組成物を含む本体を有するエラストマー物品に関するものでもある。
【背景技術】
【０００２】
本発明において最も有用なエラストマー物品のタイプは、特に次のストレス：温度変化及び／又はある種の力学的状態での非常に頻繁な応力変化；及び／又はかなりの静的応力；及び／又はある種の力学的状態での大きな歪み疲労にさらされるものである。このようなタイプの物品は、例えば、家電機器類用のシール、金属製電機子又はエラストマー内部にある油圧油と共にエンジン振動抑制器として作用する支持材、ケーブルシース、靴底及びケーブルカー用ローラーである。
【０００３】
これは、特に、「補強」充填剤と呼ばれる、分散性の高い特定の無機充填剤で強化された新規なエラストマー組成物を開発することにより可能になった。該充填剤は、補強の観点から従来のカーボンブラックに匹敵することができ、しかも、これらの組成物のヒステレシスをさらに低くする（これは、特に、エラストマー物品（例えば、上記のようなもの）の使用中に該物品の内部加熱を低減させることと同義である）。
【０００４】
それにもかかわらず、このような充填剤を含有するゴム組成物の実施（又は「処理加工性」）は、従来通りカーボンブラックを充填したゴム組成物よりも未だに困難なままである。特に、結合剤としても知られているカップリング剤であって、その機能が無機充填剤粒子の表面とエラストマーとの結合を確保すると同時に、この無機充填剤のエラストマーマトリックスへの分散を容易にすべきものを使用することが必要である。
【０００５】
ここで、用語「カップリング剤」（無機充填剤−エラストマー）とは、既知の態様で、無機充填剤とエラストマーとの間に化学的及び／又は物理的な性質の十分な結合を確立させることができる試剤を意味するものとする。
【０００６】
少なくとも二官能性であるこのようなカップリング剤は、簡略された一般式「Ｙ−Ｗ−Ｘ」（式中：
・Ｙは、該無機充填剤に物理的に及び／又は化学的に結合することができる官能基（官能基「Ｙ」）を表し、ここで、当該結合は、例えば、カップリング剤の珪素原子及び該無機充填剤の表面ヒドロキシル（ＯＨ）基（例えば、シリカの場合には表面シラノール）との間に達成されてもよく；
・Ｘは、エラストマーに物理的に及び／又は化学的に、例えば好適な原子又は原子の群を介して結合することができる官能基（官能基「Ｘ」）を表し；
・Ｗは「Ｙ」と「Ｘ」を結合させることができる２価基を表す。）
を有する。
【０００７】
特に、カップリング剤と、無機充填剤を被覆するための単純な試剤であって、既知の態様で該無機充填剤に対して活性な官能基「Ｙ」を有することができるが、ただし、いずれにせよエラストマーに対して活性な官能基「Ｘ」が欠落した試剤とを混同すべきではない。
【０００８】
カップリング剤、特に（シリカ−エラストマー）は多数の特許文献に記載されており、最もよく知られているのは、二官能性含硫黄シラン、特に含硫黄アルコキシシランであり、これらは、現時点で、シリカ充填加硫物についてスコーチ安全性、使用しやすさ及び補強力の点で最高の妥協を与える製品であるとみなされている。これらの含硫黄シランのなかでは、特に、ビス（３−トリエトキシシリルプロピル）テトラスルフィド（ＴＥＳＰＴと略記）を挙げなければならないが、これは、補強充填剤として無機充填剤を含むゴム組成物における基準カップリング剤である。
【０００９】
現在もなお、例えばシリカのような無機充填剤用のこれらのカップリング剤の性能品質を改善させることが求められている。
【００１０】
特にイソプレンエラストマーであって、既知の態様では、このエラストマーとの有効な結合がカーボンブラックを使用した場合と比較して得るのが非常に困難であるものを基材とするゴムマトリックスの場合に、特にこの要望がある。
【発明の開示】
【発明が解決しようとする課題】
【００１１】
その研究を継続した結果、本出願人は、２つの非常に異なるタイプのカップリング剤の組み合わせによって、イソプレンエラストマーについてのカップリング性能品質を顕著に改善させることが可能になる新規な無機充填剤カップリング系を見いだした。この種の系は、特に、エラストマー物品（例えば、上で述べたようなもの）について、それらを使用する過程でこれらの物品の内部熱の低下で示される又はエンジンの支持材における振動防止部材の場合に伝達係数の増大で示されるゴム組成物のヒステリシス特性の顕著な改善を達成することを可能にする。
【課題を解決するための手段】
【００１２】
本発明の第１の主題
この目的は、とりわけ、第１の主題において、
「Ｘ」又は「Ｙ」で示される少なくとも２種の官能基を有する多官能性カップリング系（Ａ）（無機充填剤−エラストマー）であって、一方では官能基「Ｘ」によって該エラストマーにグラフトでき、他方では該官能基「Ｙ」によって該無機充填剤にグラフトできるものの有効量の、
次の成分：
・（Ｂ）天然又は合成ゴム型の少なくとも１種のエラストマー；
・（Ｃ）補強充填剤としての無機充填剤；
・（Ｄ）次のものから選択される他の成分又は添加剤の全て又は一部：１種（又は１種以上）の硬化剤（Ｄ１）、随意に１種（又は１種以上）の硬化促進剤（Ｄ２）、随意に１種（又は１種以上）の硬化活性剤（Ｄ３）、随意に１種（又は１種以上）の非白色補強充填剤（Ｄ４）、随意に１種（又は１種以上）の非補強無機充填剤又は補強性に乏しい無機充填剤（Ｄ５）、随意に１種（又は１種以上）の保護剤（Ｄ６）、随意に１種（又は１種以上）の可塑剤及び／又は１種（又は１種以上）の助剤（Ｄ７）並びにこれらの種の混合物；
を含むゴム組成物における無機充填剤−エラストマーカップリング剤としての使用であって、
該多官能性カップリング系（Ａ）が以下の成分（Ａ１）及び（Ａ２）の組み合わせに属する特定の組み合わせからなること：
（Ａ１）は、カップリング剤の群であって、それぞれが次の一般式を有する単位を含む官能化有機珪素化合物（Ｉ）から本質的になる化合物であるものから選択される少なくとも１種のカップリング剤である：
［（Ｇ0）3ＳｉＯ1/2］m ［（Ｇ0）2ＳｉＯ2/2］n ［Ｇ0ＳｉＯ3/2］o ［ＳｉＯ4/2］p ［（Ｇ2）a（Ｇ1）a'（Ｚ−ＣＯ−Ｎ＝Ｎ−ＣＯ−Ａ）ＳｉＯ(3-a-a')/2］q    （Ｉ） 
（式中、
ｍ、ｎ、ｏ及びｐは、それぞれ０以上の整数又は分数を表し；
ｑは１以上の整数又は分数を表し；
ａは０、１、２及び３から選択される整数を表し；
ａ’は０、１及び２から選択される整数を表し；
ａ＋ａ’の合計は０〜３の範囲内にあるが、ただし、ａ＝０のときには、記号Ｇ0の少なくとも一つは、Ｇ2について以下に与える定義に相当し； ａ＋ａ’＝３のときには、ｍ＝ｎ＝ｏ＝ｐ＝０（ゼロ）であるものとし；
記号Ｇ0は、同一でも異なっていてもよく、それぞれＧ2又はＧ1に相当する基の一つを表し；
記号Ｇ2は、同一でも異なっていてもよく、それぞれヒドロキシル基又は加水分解性の１価基を表し；
記号Ｇ1は、同一でも異なっていてもよく、それぞれ、飽和又は不飽和脂肪族炭化水素系の基；飽和又は不飽和及び／又は芳香族単環式又は多環式の炭素環式基；或いは飽和又は不飽和脂肪族炭化水素系の部分及び上で定義した炭素環式部分を表す基を表し；さらに、この場合、必要に応じて、Ｇ1基は、Ｇ2基並びにＧ1及びＧ2が結合する珪素原子と共に、２〜１０の環炭素原子を含みしかも場合によっては１個以上の環酸素ヘテロ原子を含む単環式又は多環式炭素環式基を形成することができ；
記号Ｚは、飽和又は不飽和脂肪族炭化水素系の基；飽和、不飽和及び／又は芳香族の単環式又は多環式炭素環式基；並びに飽和又は不飽和脂肪族炭化水素系の部分及び上で定義した炭素環式部分を含有する基から選択される２価基を表し；該２価基は、酸素原子及び／又は硫黄原子及び／又は窒素原子で置換又は中断されていてよく、該窒素は、水素原子；飽和又は不飽和脂肪族炭化水素系原子；飽和又は不飽和及び／又は芳香族単環式又は多環式の炭素環式基；並びに飽和又は不飽和脂肪族炭化水素系の部分及び上で定義した炭素環式部分を含有する基から選択される１個の１価基を保持するものとし；
記号Ａは、
・飽和又は不飽和脂肪族炭化水素系の基；飽和又は不飽和及び／又は芳香族単環式又は多環式の炭素環式基；或いは飽和又は不飽和脂肪族炭化水素系の部分及び上で定義した炭素環式部分を表す基；
・基−Ｘ−Ｇ3（式中：Ｘは−Ｏ−、−Ｓ−又は−ＮＧ4−を表し、ここで、Ｇ4はＧ1について上記した意味のいずれかを有するものとし；Ｇ3は、Ｇ4と同一でも異なっていてもよく、Ｇ1について定義した基のいずれかを表し；また、基−ＮＧ4Ｇ3の置換基Ｇ3及びＧ4は、これらのものが結合する窒素原子と共に、環中に３〜６個の炭素原子、１又は２個の窒素原子及び随意に１又は２個の不飽和二重結合を含む５〜７員の単環を形成してもよい。）；
・又は、ｑ＝１のときには、基
［−Ｚ−ＳｉＯ(3-a-a')/2（Ｇ2）a（Ｇ1）a'］  ［（Ｇ0）3ＳｉＯ1/2］m ［（Ｇ0）2ＳｉＯ2/2］n  ［Ｇ0ＳｉＯ3/2］o  ［ＳｉＯ4/2］p（式中、記号Ｚ、Ｇ0、Ｇ1、Ｇ2、ａ、ａ’、ｍ、ｎ、ｏ及びｐは、上記の定義を表す。）
を表し；
（Ａ２）は、カップリング剤の群であって、それぞれが次のものから本質的になる化合物であるものから選択される少なくとも１種のカップリング剤である：
・次の一般式に相当する多硫黄含有「対称」シラン（Ａ２−１）：
（Ｇ6）b（Ｇ5）3-bＳｉ−Ｍ−（Ｓx−Ｍ）m−Ｓｉ（Ｇ5）3-b（Ｇ6）b    （II）
（式中：
記号Ｇ6は、Ｇ2について上記した意味のいずれか一つを表し；
記号Ｇ5は、Ｇ1について上記した意味のいずれか一つを表し；
ｂは１、２又は３の整数を表し；
ｍは１又は２の整数を表し；
ｘは２〜６の範囲の整数又は分数を表し；
Ｍは、Ｚについて上記した意味のいずれか一つを表す。）
・又は次の一般式に相当する硫黄含有「非対称」シラン（Ａ２−２）：
（Ｇ6）b（Ｇ5）3-bＳｉ−Ｍ−Ｓz−Ｊ            （III）
（式中：
・記号Ｇ6、Ｇ5、ｂ及びＭは式（II）について上記した定義に相当し；
・ｚは１〜４の範囲の整数又は分数を表し；
・記号Ｊは、
ｚ＝１のときは水素原子又は基−ＣＯ−Ｒ1を表し；
ｚが２〜４の範囲の整数又は分数であるときは、基−ＮＲ2Ｒ3又は基Ｂｚｔ又は基Ｂｚｔ（ＡＡ）ｙを表し；
ここで、Ｒ1は、飽和又は不飽和脂肪族炭化水素系の基、或いは飽和、不飽和及び／又は芳香族の単環式又は多環式炭素環式基、或いは飽和又は不飽和脂肪族炭化水素系の部分及び上で定義した炭素環式部分を有する基であり；Ｒ2及びＲ3は、同一のもの又は異なるものであり、水素原子及び／又はＲ1によって表される基のいずれか一つであり；Ｒ2及びＲ3は、さらに、これらが結合する炭素原子と一緒になって、５〜７員の単環であって該環内に３〜６個の炭素原子と１又は２個の窒素原子と随意に１又は２個の二重結合とを有するものを形成することができ；記号Ｂｚｔは、飽和脂肪族炭化水素系の基、或いは飽和及び／又は芳香族の単環式又は多環式炭素環式基、或いは飽和脂肪族炭化水素系の部分と飽和及び／又は芳香族の単環式又は多環式炭素環式の部分とを有する基から選択される１個以上の基で置換されていてよい２−ベンゾチアゾール基を表し；記号ＡＡは、酸素を含有する有機又は無機一酸又は多酸であって、その酸官能基の少なくとも１個が２５℃の水中で３を超える電離定数（ｐＫａ）を有するものを表し；ｙは、０（ゼロ）以外で且つ３を超えない整数又は分数であるものとする。）
前記多官能性カップリング系（Ａ）がイソプロピレンエラストマーを基材とするゴム組成物に取り入れられること
を特徴とする前記使用
に関する本発明によって達成される。
【発明を実施するための最良の形態】
【００１３】
本発明の目的上、表現「官能化有機珪素化合物（Ｉ）」とは、次の化合物を意味するものとする：
（ｉ）式（Ｉ）（式中ｍ＝ｎ＝ｏ＝ｐ＝０（ゼロ）、ｑ＝１、ａ＋ａ’＝３である）に相当する少なくとも１種の官能化オルガノシラン；
（２ｉ）式（Ｉ）（式中：ａ＋ａ’の合計が０〜２の範囲にあり、ｍ、ｎ、ｏ及びｐの少なくとも一つが０（ゼロ）以外の数であり且つｑが１以上であるか、又はｑが１より大きく且つｍ、ｎ、ｏ及びｐのそれぞれが任意の値を有するかのいずれかである。）に相当する少なくとも１種の官能化シロキサンオリゴマー；及び
（３ｉ）官能化オルガノシラン（ｉ）及び／又は官能化シロキサンオリゴマー（２ｉ）の混合物。
【００１４】
式（Ｉ）に相当する官能化シロキサンオリゴマーに関して、本発明において対象とするのに好都合なものは、式（Ｉ）において上で与えた、ｍ＋ｎ＋ｏ＋ｐ＋ｑの合計（オリゴマー中の珪素原子数に相当する）が２〜２０、好ましくは２〜１２、例えば２〜６の範囲にあるという定義に相当する化学種（２ｉ）である。
【００１５】
上記式（Ｉ）において、基（Ｚ−ＣＯ−Ｎ＝Ｎ−ＣＯ−Ａ）は、単位ＳｉＯ(3-a-a')/2のＳｉ原子に２価の基−Ｚ−を介して結合することを理解すべきである。
【００１６】
上記式（Ｉ）において、カップリング剤の官能基「Ｘ」は活性化されたアゾ官能基ＣＯ−Ｎ＝Ｎ−ＣＯであるのに対し、官能基「Ｙ」はヒドロキシル／加水分解性官能基−Ｓｉ−Ｇ0及び／又は−Ｓｉ−Ｇ2である。上記式（II）において、カップリング剤の官能基「Ｘ」はポリスルフィド官能基Ｓxであるのに対し、官能基「Ｙ」はヒドロキシル／加水分解性官能基−Ｓｉ−Ｇ6である。上記式（III）において、カップリング剤の官能基「Ｘ」はポリスルフィド官能基Ｓzであるのに対し、官能基「Ｙ」はヒドロキシル／加水分解性官能基−Ｓｉ−Ｇ6である。
【００１７】
本明細書において、用語「脂肪族炭化水素系の基」とは、好ましくは１〜２５個の炭素原子を含有する、置換されていてよい直鎖又は分岐基を意味する。
【００１８】
好都合には、該脂肪族炭化水素系の基は、１〜１８個の炭素原子、好ましくは１〜８個の炭素原子、さらに好ましくは１〜６個の炭素原子を含有する。
【００１９】
言及できる飽和脂肪族炭化水素系の基としては、アルキル基、例えばメチル、エチル、プロピル、イソプロピル、ｎ−ブチル、イソブチル、ｔ−ブチル、ペンチル、イソペンチル、ネオペンチル、２−メチルブチル、１−エチルプロピル、ヘキシル、イソヘキシル、ネオヘキシル、１−メチルペンチル、３−メチルペンチル、１，１−ジメチルブチル、１，３−ジメチルブチル、２−エチルブチル、１−メチル−１−エチルプロピル、ヘプチル、１−メチルヘキシル、１−プロピルブチル、４，４−ジメチルペンチル、オクチル、１−メチルヘプチル、２−エチルヘキシル、５，５−ジメチルヘキシル、ノニル、デシル、１−メチルノニル、３，７−ジメチルオクチル、７，７−ジメチルオクチル及びヘキサデシル基が挙げられる。
【００２０】
不飽和脂肪族炭化水素系の基は、エチレン型（二重結合）及び／又はアセチレン型（三重結合）の１個以上の不飽和、好ましくは１、２又は３個の不飽和を含む。
【００２１】
これらの例は、上で定義したアルキル基から２個以上の水素原子を除去することによって誘導されるアルケニル又はアルキニル基である。好ましくは、不飽和脂肪族炭化水素系の基は、不飽和を１個のみ含む。
【００２２】
本発明において、用語「炭素環式基」とは、置換されていてよい、好ましくはＣ3〜Ｃ50の単環式又は多環式基を意味する。好都合には、これは、好ましくは単環式、二環式又は三環式のＣ3〜Ｃ18基である。この炭素環式基が１個を超える環核を有する場合（多環式炭素環の場合）には、該環核は対になって縮合する。２個の縮合核はオルト縮合又はペリ縮合であることができる。
【００２３】
特に示さない限り、炭素環式基は、飽和部分及び／又は芳香族部分及び／又は不飽和部分を含むことができる。
【００２４】
飽和炭素環式基の例は、シクロアルキル基である。好ましくは、シクロアルキル基は、Ｃ3〜Ｃ18、さらに好ましくはＣ5〜Ｃ10のものである。特に、シクロペンチル、シクロヘキシル、シクロヘプチル、シクロオクチル、アダマンチル及びノルボルニル基が挙げられる。
【００２５】
不飽和炭素環又は炭素環式型の任意の不飽和部分は、１個以上のエチレン系不飽和、好ましくは１個、２個又は３個のエチレン系不飽和を含む。このものは、好都合には、６〜５０個、好ましくは６〜２０個の炭素原子、例えば６〜１８個の炭素原子を含有する。不飽和炭素環の例はＣ6〜Ｃ10シクロアルケニル基である。
【００２６】
芳香族炭素環式基の例は、（Ｃ6〜Ｃ18）アリール、好ましくは（Ｃ6〜Ｃ12）アリール基、特にフェニル、ナフチル、アントリル及びフェナントリルである。
【００２７】
上で定義した炭化水素系脂肪族部分及び上で定義した炭素環式部分の両方を含有する基は、例えば、ベンジルのようなアリールアルキル基又はトリルのようなアルキルアリール基である。
【００２８】
炭化水素系脂肪族基又は炭化水素系脂肪族部分及び炭素環式基又は炭素環式部分上の置換基は、例えば、アルコキシ基であって、そのアルキル部分が好ましくは上で定義した通りのものである。
【００２９】
記号Ｇ2及びＧ6に関する上記用語「加水分解性の１価基」とは、例えば、ハロゲン原子、特に塩素；基−Ｏ−Ｇ7及び−Ｏ−ＣＯ−Ｇ7であって、Ｇ7が、上で定義したような、飽和又は不飽和脂肪族炭化水素系の基、或いは飽和、不飽和及び／又は芳香族の単環式又は多環式炭素環式基、或いは飽和又は不飽和脂肪族炭化水素系の部分と炭素環式部分とを含有する基を表すもの（Ｇ7はハロゲン化されていてよく及び／又は１個以上のアルコキシ基で置換されていてよい）；基−Ｏ−Ｎ＝ＣＧ8Ｇ9であって、Ｇ8及びＧ9が、独立して、Ｇ7について上に与えた意味のいずれかを表すもの（Ｇ8及びＧ9は、ハロゲン化されていてよく及び／又は１個以上のアルコキシ基で置換されていてよい）；基−Ｏ−ＮＧ8Ｇ9であってＧ8及びＧ9が上で定義した通りであるもののような基を意味する。
【００３０】
好都合には、このような加水分解性の１価基は次の通りの基である：ハロゲン化されていてよく及び／又は１個以上の（Ｃ1〜Ｃ8）アルコキシで置換されていてよい直鎖状又は分岐状のＣ1〜Ｃ8アルコキシ；ハロゲン化されていてよく又は１個以上の（Ｃ1〜Ｃ8）アルコキシで置換されていてよいＣ2〜Ｃ9アシルオキシ；Ｃ5〜Ｃ10シクロアルキルオキシ；或いはＣ6〜Ｃ18アリールオキシ。例示として、加水分解性基は、メトキシ、エトキシ、ｎ−プロポキシ、イソプロポキシ、ｎ−ブトキシ、メトキシメトキシ、エトキシエトキシ、メトキシエトキシ、β−クロルプロポキシ、β−クロルエトキシ又はアセトキシである。
【００３１】
式（Ｉ）において、置換基Ｇ1及びＧ2と共に、これらが結合する珪素原子と一緒になって形成され得る１価の炭素環式基としては、例えば、次の環：
【００３２】
【化１】
2008542463.tif 000002
が挙げられる。
一方では式（Ｉ）の記号Ａ中に存在する窒素原子と一緒になって置換基Ｇ3及びＧ4によって形成でき、他方では式（III）の記号Ｊ中に存在する窒素原子の置換基Ｒ2及びＲ3によって形成できる単環としては、例えば、遊離原子価が窒素原子によって保持される次の環：ピロール、イミダゾール、ピラゾール、ピロリジン、Δ２−ピロリン、イミダゾリジン、Δ２−イミダゾリン、ピラゾリジン、Δ３−ピラゾリン、ピペリジンが挙げられ、好ましい例はピロール、イミダゾール及びピラゾールである。
【００３３】
官能化有機珪素化合物（Ａ１）のうち、好適なもの（ＳＡ１−１という化合物）は、
・（ｉ）式（Ｉ）（式中：ａ＋ａ’＝３；ｍ＝ｎ＝ｏ＝ｐ＝０（ゼロ）；及びｑ＝１である。）に相当する官能化オルガノシラン；
・（２ｉ）式（Ｉ）（式中：ａ＋ａ’＝１又は２であり；ｍは１〜２の範囲にあり；ｎ＝ｐ＝ｏ＝０（ゼロ）であり；及びｑ＝１である。）に相当する官能化シロキサンオリゴマー；
・（３ｉ）化学種（ｉ）及び／又は（２ｉ）の混合物
からなり、
且つ、
・同一でも異なっていてもよい記号Ｇ0が、それぞれＧ1又はＧ2について以下に選択される基の一つを表し；
・同一でも異なっていてもよい記号Ｇ1が、それぞれ、直鎖状又は分岐状のＣ1〜Ｃ8アルキル基；Ｃ5〜Ｃ10シクロアルキル基又はＣ6〜Ｃ18アリール基を表し；
・同一でも異なっていてもよい記号Ｇ2が、それぞれ、ヒドロキシル基又は直鎖状若しくは分岐状のＣ1〜Ｃ8アルコキシ基であって、１個以上の（Ｃ1〜Ｃ8）アルコキシで置換されていてよいものを表し；
・Ｚが２価基−Ｚ’−Ｚ”−（式中：
・Ｚ’は、Ｃ1〜Ｃ8アルキレン鎖；飽和Ｃ5〜Ｃ10シクロアルキレン基；Ｃ6〜Ｃ18アリーレン基；又はこれらの基の少なくとも２種の組み合わせからなる２価基を表し；
・Ｚ”は原子価結合、−Ｏ−又は−ＮＲ4−を表し、ここで、Ｒ4は、水素原子；直鎖状又は分岐状のＣ1〜Ｃ8アルキル基；Ｃ5〜Ｃ10シクロアルキル基；Ｃ6〜Ｃ18アリール基；又は（Ｃ6〜Ｃ18）アリール−（Ｃ1〜Ｃ8）アルキル基である。）
を表し；
・Ａが基−Ｏ−Ｇ3又は−ＮＧ4Ｇ3を表し、ここで、Ｇ3及びＧ4は、同一でも異なっていてもよく、それぞれ、直鎖状又は分岐状のＣ1〜Ｃ8アルキル基；Ｃ5〜Ｃ10シクロアルキル基又はＣ6〜Ｃ18アリール基を表す
構造の化合物である。
【００３４】
官能化有機珪素化合物（Ａ１）のうち、特に好適なもの（ＳＡ１−２という化合物）は、
・（ｉ）式（Ｉ）（式中：ａ＋ａ’＝３；ｍ＝ｎ＝ｏ＝ｐ＝０（ゼロ）；及びｑ＝１である。）に相当する官能化オルガノシラン；
・（２ｉ）式（Ｉ）（式中：ａ＋ａ’＝１又は２であり；ｍは１〜２の範囲にあり；ｎ＝ｐ＝ｏ＝０（ゼロ）であり；及びｑ＝１である。）に相当する官能化シロキサンオリゴマー；
・（３ｉ）化学種（ｉ）及び／又は（２ｉ）の混合物
からなり、
且つ
・同一でも異なっていてもよい記号Ｇ0が、それぞれＧ1又はＧ2について以下に選択される基の一つを表し；
・同一でも異なっていてもよい記号Ｇ1が、メチル、エチル、プロピル、イソプロピル、シクロヘキシル及びフェニル基よりなる群から選択され；
・同一でも異なっていてもよい記号Ｇ2が、ヒドロキシル、メトキシ、エトキシ、ｎ−プロポキシ、イソプロポキシ、ｎ−ブトキシ、メトキシメトキシ、エトキシエトキシ及びメトキシエトキシ基よりなる群から選択され；
・Ｚが２価基−Ｚ’−Ｚ”−（式中：
・Ｚ’は、Ｃ1〜Ｃ8アルキレン鎖を表し；
・Ｚ”は、原子価結合、−Ｏ−又は−ＮＲ4−を表し、ここで、Ｒ4は、水素並びにメチル、エチル、プロピル、イソプロピル、ｎ−ブチル、イソブチル、ｔ−ブチル、ペンチル、ヘキシル、シクロヘキシル及びベンジル基よりなる群から選択される。）
を表し；
・Ａが基−Ｏ−Ｇ3又は−ＮＧ4Ｇ3を表し、ここで、Ｇ3及びＧ4が、同一でも異なっていてもよく、メチル、エチル、プロピル、イソプロピル、シクロヘキシル及びフェニル基よりなる群から選択される
構造の化合物である。
【００３５】
官能化有機珪素化合物（Ａ１）のうち、特に好適なもの（ＳＡ１−３という化合物）は、
・（ｉ）式（Ｉ）（式中：ａ＋ａ’＝３；ｍ＝ｎ＝ｏ＝ｐ＝０（ゼロ）；及びｑ＝１である。）に相当する官能化オルガノシラン；
・（２ｉ）式（Ｉ）（式中：ａ＋ａ’＝１又は２であり；ｍは１〜２の範囲にあり；ｎ＝ｐ＝ｏ＝０（ゼロ）であり；及びｑ＝１である。）に相当する官能化シロキサンオリゴマー；
・（３ｉ）化学種（ｉ）及び／又は（２ｉ）の混合物
からなり、
且つ、
・同一でも異なっていてもよい記号Ｇ0が、それぞれＧ1又はＧ2について以下に選択される基の一つを表し；
・同一でも異なっていてもよい記号Ｇ1が、メチル、エチル、プロピル、イソプロピル、シクロヘキシル及びフェニル基よりなる群から選択され；
・同一でも異なっていてもよい記号Ｇ2が、ヒドロキシル、メトキシ、エトキシ、ｎ−プロポキシ、イソプロポキシ及びｎ−ブトキシ基よりなる群から選択され；
・Ｚが２価基−Ｚ’−Ｚ”−（式中：
・Ｚ’は、２価基のメチレン、エチレン及びプロピレンよりなる群から選択され；
・Ｚ”は、原子価結合、−Ｏ−又は−ＮＲ4−を表し、ここでＲ4は水素原子である。）
を表し；
・Ａが基−Ｏ−Ｇ3を表し、ここで、Ｇ3がメチル、エチル、プロピル、イソプロピル、シクロヘキシル及びフェニル基よりなる群から選択される
構造の化合物が挙げられる。
【００３６】
特に好適な官能化有機珪素化合物（Ａ１）の例としては、特に次式の物質：
−（Ｃ2Ｈ5Ｏ）3Ｓｉ−（ＣＨ2）3−ＮＨ−ＣＯ−Ｎ＝Ｎ−ＣＯＯＣ2Ｈ5 (Ａ１−１）
−化学種（Ａ１−１）と以下の化学種（Ａ１−１’）及び（Ａ１−１”）との混合物：
［（ＣＨ3）3ＳｉＯ1/2］［（Ｃ2Ｈ5Ｏ）2｛（ＣＨ2）3−ＮＨ−ＣＯ−Ｎ＝Ｎ−ＣＯＯＣ2Ｈ5｝ ＳｉＯ1/2］ （Ａ１−１’）
［（ＣＨ3）3ＳｉＯ1/2］2 ［（Ｃ2Ｈ5Ｏ）｛（ＣＨ2）3−ＮＨ−ＣＯ−Ｎ＝Ｎ−ＣＯＯＣ2Ｈ5｝ＳｉＯ2/2］ （Ａ１−１”）
−（ＣＨ3）2（Ｃ2Ｈ5Ｏ）Ｓｉ−（ＣＨ2）3−ＮＨ−ＣＯ−Ｎ＝Ｎ−ＣＯＯＣ2Ｈ5 （Ａ１−２）
−（ＣＨ3）（ＣＨ3Ｏ）2Ｓｉ−（ＣＨ2）3−ＮＨ−ＣＯ−Ｎ＝Ｎ−ＣＯＯＣＨ3 （Ａ１−３）
−（ＣＨ3）2（ＯＨ）Ｓｉ−（ＣＨ2）3−ＮＨ−ＣＯ−Ｎ＝Ｎ−ＣＯＯＣＨ3 （Ａ１−４）
−（Ｃ2Ｈ5）2（ＯＨ）Ｓｉ−（ＣＨ2）3−ＮＨ−ＣＯ−Ｎ＝Ｎ−ＣＯＯＣ2Ｈ5 （Ａ１−５）
−（ＣＨ3）（ＣＨ3Ｏ）2Ｓｉ−（ＣＨ2）3−ＣＯ−Ｎ＝Ｎ−ＣＯＯＣＨ3 （Ａ１−６）
−（ＣＨ3）2（ＯＨ）Ｓｉ−（ＣＨ2）3−ＣＯ−Ｎ＝Ｎ−ＣＯＯＣＨ3 （Ａ１−７）
−（Ｃ2Ｈ5）2（ＯＨ）Ｓｉ−（ＣＨ2）3−ＣＯ−Ｎ＝Ｎ−ＣＯＯＣ2Ｈ5 （Ａ１−８）
が挙げられる。
【００３７】
多硫黄含有オルガノシラン（Ａ２）のうち、好適なもの（ＳＡ２−１というシラン）は、式（II）の「対称」シラン（式中：
・ｂは１、２又は３の整数を表し；
・記号Ｇ5は、同一のもの又は異なるものであり、それぞれ、直鎖状又は分岐状のＣ1〜Ｃ8アルキル基；Ｃ5〜Ｃ10シクロアルキル基又はＣ6〜Ｃ18アリール基を表し；
・記号Ｇ6は、同一のもの又は異なるものであり、それぞれ、ヒドロキシル基、１個以上の（Ｃ1〜Ｃ8）アルコキシ基によって置換されていてよい直鎖状又は分岐状のＣ1〜Ｃ8アルコキシ基を表し；
・Ｍは、Ｃ1〜Ｃ8アルキレン鎖；飽和Ｃ5〜Ｃ10シクロアルキレン基；Ｃ6〜Ｃ18アリーレン基；又はこれらの基の少なくとも２種の組み合わせからなる２価基を表し；
・ｍは１であり；
・ｘは２〜４の範囲の整数又は分数を表す。）
である。
【００３８】
多硫黄含有オルガノシラン（Ａ２）のうち、特に好適なもの（ＳＡ２−２というシラン）は、式（II）のシラン（式中：
・ｂは１、２又は３の整数を表し；
・記号Ｇ5は、同一のもの又は異なるものであり、メチル、エチル、プロピル、イソプロピル、シクロヘキシル及びフェニル基よりなる群から選択され；
・記号Ｇ6は、同一のもの又は異なるものであり、ヒドロキシル、メトキシ、エトキシ、ｎ−プロポキシ、イソプロポキシ、ｎ−ブトキシ、メトキシメトキシ、エトキシエトキシ及びメトキシエトキシ基よりなる群から選択され；
・ＭはＣ1〜Ｃ8アルキレン鎖を表し；
・ｍは１であり；
・ｘは２〜４の範囲の整数又は分数を表す。）
である。
【００３９】
多硫黄含有オルガノシラン（Ａ２）のうち、特に好適なもの（ＳＡ２−３というシラン）は、式（II）のシラン（式中：
・ｂは１、２又は３の整数を表し；
・記号Ｇ5は、同一のもの又は異なるものであり、メチル、エチル、プロピル、イソプロピル、シクロヘキシル及びフェニル基よりなる群から選択され；
・記号Ｇ6は、同一のもの又は異なるものであり、ヒドロキシル、メトキシ、エトキシ、ｎ−プロポキシ及びイソプロポキシ基よりなる群から選択され；
・Ｍは、２価のメチレン、エチレン及びプロピレン基よりなる群から選択され；
・ｍは１であり；
・ｘは２〜４の範囲の整数又は分数を表す。）
である。
【００４０】
特に好適な多硫黄含有オルガノシラン（Ａ２）の例としては、特に次のもの：
・次式のビストリエトキシシリルプロピルジスルフィド（ＴＥＳＰＤと略記）：
（Ｃ2Ｈ5Ｏ）3Ｓｉ−（ＣＨ2）3−Ｓ2−（ＣＨ2）3−Ｓｉ（ＯＣ2Ｈ5）3 
（Ａ２−１）
・次式のビストリエトキシシリルプロピルテトラスルフィド（ＴＥＳＰＴと略記）：
（Ｃ2Ｈ5Ｏ）3Ｓｉ−（ＣＨ2）3−Ｓ4−（ＣＨ2）3−Ｓｉ（ＯＣ2Ｈ5）3
（Ａ２−２）
・次式のビスモノヒドロキシジメチルシリルプロピルテトラスルフィド：
（ＨＯ）（ＣＨ3）2Ｓｉ−（ＣＨ2）3−Ｓ4−（ＣＨ2）3−Ｓｉ（ＣＨ3）2（ＯＨ）
（Ａ２−３）
・次式のビスモノエトキシジメチルシリルプロピルジスルフィド（ＭＥＳＰＤと略記）：
（Ｃ2Ｈ5Ｏ）（ＣＨ3）2Ｓｉ−（ＣＨ2）3−Ｓ2−（ＣＨ2）3−Ｓｉ（ＣＨ3）2（ＯＣ2Ｈ5）
（Ａ２−４）
・次式のビスモノエトキシジメチルシリルプロピルテトラスルフィド（ＭＥＳＰＴと略記）：
（Ｃ2Ｈ5Ｏ）（ＣＨ3）2Ｓｉ−（ＣＨ2）3−Ｓ4−（ＣＨ2）3−Ｓｉ（ＣＨ3）2（ＯＣ2Ｈ5）
（Ａ２−５）
が挙げられる。
【００４１】
（ｉ）型の官能化有機珪素化合物（Ａ１）は次の工程：
（ａ）：次式の前駆体シラン：
（Ｇ2）a（Ｇ1）a'Ｓｉ−Ｐ1
と次式の前駆体ヒドラゾ誘導体：
Ｐ2−ＮＨ−ＮＨ−ＣＯ−Ａ
（上記式において、記号Ｇ1、Ｇ2及びＡは上で定義した通りであり、ａ＋ａ’＝３であり、Ｐ1及びＰ2は、所定の基であって、その構造及び官能価が、これらの基が互いに反応して中心鎖鎖−Ｚ−ＣＯ−を形成し、次式のヒドラゾ化合物：
（Ｇ2）a（Ｇ1）a'Ｓｉ−Ｚ−ＣＯ−ＮＨ−ＮＨ−ＣＯ−Ａ
（IV）
を生じさせることができるものを表す。）
とを反応させ、
（ｂ）：式（IV）の化合物を次のスキーム：
（Ｇ2）a（Ｇ1）a'Ｓｉ−Ｚ−ＣＯ−ＮＨ−ＮＨ−ＣＯ−Ａ（IV）→（Ｇ2）a（Ｇ1）a'Ｓｉ−Ｚ−ＣＯ−Ｎ＝Ｎ−ＣＯ−Ａ（Ｉ）
に従うヒドラゾ基の酸化反応に付す
ことを含む合成方法に従って製造できる。
【００４２】
工程（ｂ）の酸化は、化学量論的量又はこれに対して過剰量で使用される、例えばｎ−ブロムスクシンイミド及びピリジンを主体とする酸化系を使用して実施ことによって容易に行われる。
【００４３】
使用するのに特に好適な式（Ｉ）の官能化オルガノシラン（Ａ１）を製造する場合であって、その構造において記号Ｚが２価基−（ＣＨ2）3−ＮＨ−を表すときには、適用される合成スキームは次の通りである：
（ａ）：式の前駆体シラン：
（Ｇ2）a（Ｇ1）a'Ｓｉ−（ＣＨ2）3−ＮＣＯ
と次式の前駆体ヒドラゾ誘導体：
Ｈ2Ｎ−ＮＨ−ＣＯ−Ａ
とを反応させて次式のヒドラゾ化合物：
（Ｇ2）a（Ｇ1）a'Ｓｉ−（ＣＨ2）3−ＮＨ−ＣＯ−ＮＨ−ＮＨ−ＣＯ−Ａ （IV）
を生じさせ、
（ｂ）：式（IV）の化合物を次のスキーム：
（Ｇ2）a（Ｇ1）a'Ｓｉ−（ＣＨ2）3−ＮＨ−ＣＯ−ＮＨ−ＮＨ−ＣＯ−Ａ（IV）→（Ｇ2）a（Ｇ1）a'Ｓｉ−（ＣＨ2）3−ＮＨ−ＣＯ−Ｎ＝Ｎ−ＣＯ−Ａ（Ｉ）
に従うヒドラゾ基の酸化反応に付す。
【００４４】
（ｂ）で説明した方法を実施する実施形態に関して、さらに詳しくはＦＲ−Ａ−２３４０３２３を参照されたい。
【００４５】
（２ｉ）及び（３ｉ）型の官能化有機珪素化合物（Ａ１）は、
・前駆体（IV）のヒドラゾ基を、少なくとも１種の酸化剤（例えばハロゲン、例えば臭素）及び少なくとも１種の塩基（例えば無機塩基、例えばＮａ2ＣＯ3）を含む酸化系を使用して酸化させ、
・モノアルコキシシラン又はポリアルコキシシラン（例えばトリメチルエトキシシラン）から選択される追加の試薬を含ませ、そして
・好ましくは有機液体媒体（例えばジクロロメタンのような溶媒を使用する）中で作用させること
からなる合成方法に従って調製できる。
【００４６】
この方法を実行するための有利な一手順は、
・室温（例えば２３℃）の反応器中に、前駆体（IV）と、塩基（その量は使用される酸化剤に依存する；例えば、臭素の場合には、臭素に対して２モル当量の塩基が使用される）と、有機溶媒と、追加の試薬（その量は、例えば、前駆体に対して少なくとも１モル当量に相当する）とを置き、
・次いで、反応媒体に酸化系（そのモル量は、例えば、前駆体のモル量に対して化学量論的である）を徐々に添加すること
からなる。
【００４７】
多硫黄含有オルガノシラン（Ａ２）は、様々な文献に記載されている様々な既知の合成方法によって製造できる；特に次の文献が挙げられる：
・「対称」多硫黄含有シランについては、ＥＰ−Ａ−０６８０９９７、ＥＰ−Ａ−１０４３３５７、ＷＯ−Ａ−０２／３０９３９、ＷＯ−Ａ−０２／３１０４１、ＷＯ−Ａ−０２／０８３７１９、ＵＳ−Ａ−４１２８４３８；
・「対称」硫黄含有シランについては、ＥＰ−Ａ−００７４６３２、ＥＰ−Ａ−０９３９０８１、ＥＰ−Ａ−０９４５５５６、ＷＯ−Ａ−０３／００２５７４、ＷＯ−Ａ−０３／０５３９８３、ＦＲ−Ａ−２８３９７２０。
【００４８】
いくつかのオルガノシラン（Ａ２）は市販されている：ＴＥＳＰＤは、例えば、デグッサ社が商品名Ｓｉ７５の下に販売（ジスルフィド（７５重量％）とポリスルフィドとの混合物の形態で）しており、又は別に、ＧＥ−ＯＳＩ社が商品名Ｓｉｌｑｕｅｓｔ  Ａ１５８９の下に販売している；ＴＥＳＰＴは、例えば、デグッサ社が商品名Ｓｉ６９（又はカーボンブラック担体に担持された５０重量％の製品の形態にある場合にはＸ５０Ｓ）又はＧＥ−ＯＳＩ社が商品名Ｓｉｌｑｕｅｓｔ  Ａ１２８９（両者の場合には、式（II）におけるＳｘのｘがほぼ４である平均値を有するポリスルフィドの市販混合物）の下に販売されている。
【００４９】
当業者であれば、上記カップリング剤（Ａ１）及び／又は（Ａ２）が補強無機充填剤、特にシリカにそれらの官能基「Ｙ」を介してグラフトでき、次いでこのように予備カップリングした補強無機充填剤がエラストマーにそれらの遊離官能基「Ｘ」を介して結合できることがわかるであろう。また、カップリング剤（Ａ１）及び／又は（Ａ２）は、イソプレンエラストマーにそれらの官能基「Ｘ」を介してグラフトさせ、こうして官能化されたエラストマーを場合によっては無機充填剤にそれらの遊離官能基「Ｙ」を介して結合させることもできる。しかしながら、特にゴム組成物を粗製の状態で良好に使用するという理由のため、充填剤にグラフトした又は遊離の形態の（即ちグラフトされていない）カップリング剤の全て又は一部分を使用することが好ましい。
【００５０】
本発明の第２の主題
本発明の第２の主題は、
（Ｂ）少なくとも１種のイソプレンエラストマーと、
（Ｃ）補強無機充填剤と、
（Ａ）上記成分（Ａ１）及び（Ａ２）の組み合わせに属する特定の組み合わせからなるカップリング系の適切な量と
を含む組成物に関する。
【００５１】
さらに特定すると、これらの組成物は、
・イソプレンエラストマー１００部当たり、
・１０〜２００部、好ましくは３０〜１５０部、好ましくは４０〜１２０部の無機充填剤（Ｃ）、
・それぞれの組成物において、
・０．５〜１５部、好ましくは１〜１０部の成分（Ａ１）及び
・０．５〜１５部、好ましくは１〜１０部の成分（Ａ２）
を与える組み合わせ（Ａ１）＋（Ａ２）の量
を含む（これらの部は重量部である）。
【００５２】
好都合には、組み合わせ（Ａ１）＋（Ａ２）の量であって、成分（Ａ１）及び（Ａ２）の割合が上記一般的且つ好ましい範囲で選択されるものは、補強無機充填剤の重量に対して１％〜２０％、好ましくは２％〜１５％、特に３％〜１０％を占めるように決定される。
【００５３】
好都合には、一方で上記一般的な範囲及び好ましい範囲内で選択され、他方で有利には上記一般的範囲及び好ましい範囲内にある合計（Ａ１）＋（Ａ２）を与える成分（Ａ１）及び（Ａ２）の割合は、また、成分（Ａ１）／成分（Ａ２）重量比が０．１〜１０、好ましくは０．１５〜５、好ましくは０．３〜３の範囲内にあるように決定される。
【００５４】
ここで、以下、少なくとも１種のイソプレンエラストマーからなる化合物（Ｂ）と、補強無機充填剤からなる化合物（Ｃ）との定義に話を戻す。
【００５５】
本発明の第２の主題に従う組成物について使用する用語「イソプレンエラストマー」とは、具体的には、
（１）イソプレン又は２−メチル−１，３−ブタジエンの単独重合によって得られる合成ポリイソプレン；
（２）イソプレンと、１種以上のエチレン系不飽和単量体であって、
・（２．１）４〜２２個の炭素原子を含有する、イソプレン以外の共役ジエン単量体、例えば：１，３−ブタジエン、２，３−ジメチル−１，３−ブタジエン、２−クロル−１，３−ブタジエン（又はクロルプレン）、１−フェニル−１，３−ブタジエン、１，３−ペンタジエン、２，４−ヘキサジエン；
・（２．２）８〜２０個の炭素原子を含有する芳香族ビニル単量体、例えば、スチレン、ｏ−、ｍ−又はｐ−メチルスチレン、市販混合物「ビニルトルエン」、ｐ−ｔ−ブチルスチレン、メトキシスチレン、クロルスチレン、ビニルメシチレン、ジビニルベンゼン、ビニルナフタリン；
・（２．３）３〜１２個の炭素原子を含有するビニルニトリル単量体、例えばアクリロニトリル又はメタクリロニトリル；
・（２．４）アクリル酸又はメタクリル酸と１〜１２個の炭素原子を含有するアルカノールとから誘導されるアクリル酸エステル単量体、例えばアクリル酸メチル、アクリル酸エチル、アクリル酸プロピル、アクリル酸ｎ−ブチル、アクリル酸イソブチル、アクリル酸２−エチルヘキシル、メタクリル酸メチル、メタクリル酸エチル、メタクリル酸ｎ−ブチル又はメタクリル酸イソブチル；
・（２．５）上記単量体（２．１）〜（２．４）の２種以上の混合物
から選択されるものとの共重合によって得られる合成ポリイソプレン；
ここで、該ポリイソプレン共重合体は、９９重量％〜２０重量％のイソプレン単位と、１％〜８０重量％のジエン、芳香族ビニル、ビニルニトリル及び／又はアクリル酸エステル単位とを含有し、且つ、例えば、ポリ（イソプレン−ブタジエン）、ポリ（イソプレン−スチレン）及びポリ（イソプレン−ブタジエン−スチレン）からなるものとする；
（３）天然ゴム；
（４）イソブテンとイソプレンとの共重合によって得られる共重合体（ブチルゴム）、またこれらの共重合体のハロゲン化変種、特に塩素化又は臭素化変種；
（５）上記エラストマー（１）〜（４）の２種以上の混合物；
（６）主要量の（５１％〜９９．５重量％、好ましくは７０％〜９９重量％の範囲）上記エラストマー（１）又は（３）及び副次量（４９％〜０．５重量％、好ましくは３０％〜１重量％の範囲）の、イソプレンエラストマー以外の１種以上のジエンエラストマーを含有する混合物
を意味する。
【００５６】
表現「イソプレンエラストマー以外のジエンエラストマー」とは、それ自体知られているように、上記（２．１）で定義した共役ジエン単量体の一つを重合させることによって得られる単独重合体、例えばポリブタジエン及びポリクロルプレン；上記共役ジエン（２．１）の少なくとも２種を互いに共重合させること又は上記共役ジエン（２．１）の１種と上記不飽和単量体（２．２）、（２．３）及び／又は（２．４）の１種以上とを共重合させることによって得られた共重合体、例えばポリ（ブタジエン−スチレン）及びポリ（ブタジエン−アクリロニトリル）；エチレン、３〜６個の炭素原子を含有するα−オレフィンと、６〜１２個の炭素原子を含有する非共役ジエンとを共重合させることによって得られる三元共重合体、例えばエチレン又はプロピレンと、上記のタイプの非共役ジエン単量体、例えば特に、１，４−ヘキサジエン、エチリデン−ノルボルネン、ジシクロペンタジエン（ＥＰＤＭエラストマー）とから得られるエラストマーを意味する。
【００５７】
好ましくは、（１）合成ポリイソプレン単独重合体；（２）ポリ（イソプレン−ブタジエン）、ポリ（イソプレン−スチレン）及びポリ（イソプレン−ブタジエン−スチレン）からなる合成ポリイソプレン共重合体；（３）天然ゴム；（４）ブチルゴム；（５）上記エラストマー（１）〜（４）の混合物；（６）主要量の上記エラストマー（１）又は（３）及び副次量のイソプレンエラストマー以外のジエンエラストマーであってポリブタジエン、ポリクロルプレン、ポリ（ブタジエン−スチレン）、ポリ（ブタジエン−アクリロニトリル）及び三元共重合体（非共役エチレン−プロピレン−ジエン単量体）からなるものを含有する混合物
から選択される１種以上のイソプレンエラストマーを使用する。
【００５８】
より好ましくは、（１）合成ポリイソプレン単独重合体；（３）天然ゴム；（５）上記エラストマー（１）及び（３）の混合物；（６）主要量の上記エラストマー（１）又は（３）及び副次量のイソプレンエラストマー以外のジエンエラストマーであってポリブタジエン及びポリ（ブタジエン−スチレン）からなるものを含有する混合物
から選択される１種以上のイソプレンエラストマーを使用する。
【００５９】
本明細書において、用語「補強無機充填剤」とは、周知のように、その色及びその起源（天然又は合成）に関わらず、カーボンブラックとは対照的に「白色」充填剤又は場合によっては「透明」充填剤としても知られている無機充填剤を意味する。また、表現「補強無機充填剤」には、その定義に、「白色」充填剤及びカーボンブラックを主体とした混合充填剤が含まれる。この無機充填剤は、単独で、中間カップリング剤以外のいかなる手段をとることなく、工業用ゴム組成物を補強することができる、言い換えれば、その補強機能において、カーボンブラックのみを基材とする従来の充填剤の代わりに使用することができるであろう。
【００６０】
補強無機充填剤は、任意の物理的状態にあることができる。即ち、該充填剤は、粉末、顆粒又はビーズ（マイクロパール）の状態にあることができる。
【００６１】
好ましくは、補強無機充填剤、即ち化合物（Ｃ）は、シリカ、アルミナ、シリカ及び／又はアルミナで全体的に又は部分的に覆われたカーボンブラック或いはこれらの種の混合物からなる。
【００６２】
さらに好ましくは、補強無機充填剤は、シリカ単独からなり又はアルミナとの混合物としてのシリカからなる。
【００６３】
本発明において使用できるシリカとしては、当業者に知られている全ての沈降法シリカ及びヒュームドシリカ（燃焼シリカ）であって、好ましくは４５０ｍ2／ｇ以下のＢＥＴ比表面積を有するものが使用するのに好適である。標準的であり又は非常に分散しやすい場合が多いため、沈降法シリカが好ましい。
【００６４】
用語「高分散性シリカ」とは、薄片について電子顕微鏡又は光学顕微鏡によって観察できる、重合体マトリックス中での高い崩壊及び分散能力を有する任意のシリカを意味する。使用できる高分散性沈降シリカのなかでは、特に、４５０ｍ2／ｇ以下、好ましくは３０〜４００ｍ2／ｇのＣＴＡＢ比表面積を有するもの、特に米国特許第５４０３５７０号並びに国際公開ＷＯ−Ａ−９５／０９１２７号及びＷＯ−Ａ−９５／０９１２８（これらの内容はここで援用するものとする）に記載されたものが挙げられる。このような上記の好ましい高分散性シリカの例としては、ロディア社製のシリカＺｅｏｓｉｌ  １１６５ＭＰ及び１１１５ＭＰ、デグッサ社製のシリカＢＶ３３８０及びＵｌｔｒａｓｉｌ  ７０００、ＰＰＧ社製のシリカＨｉ−Ｓｉｌ  ２０００及びＨｉ−Ｓｉｌ  ＥＺ１５０Ｇ、Ｈｕｂｅｒ社製のシリカＺｅｏｐｏｌ  ８７１５、８７４１、８７４５又は８７５５が挙げられるが、これらに限定されない。また、処理された沈降シリカ、例えば、欧州特許第０７３５０８８号（その内容はここで援用するものとする）に記載された「アルミニウムドープ」シリカも使用するのに好適である。
【００６５】
より好ましくは、使用するのに好適な沈降法シリカは、
・６０〜２５０ｍ2／ｇ、好ましくは８０〜２３０ｍ2／ｇのＣＴＡＢ比表面積、
・６０〜２６０ｍ2／ｇ  、好ましくは８０〜２４０ｍ2／ｇのＢＥＴ比表面積、
・１．０〜１．６のＢＥＴ比表面積／ＣＴＡＢ比表面積比
を有するものである。
【００６６】
言うまでもないが、用語「シリカ」とは、様々なシリカのブレンドも意味する。ＣＴＡＢ比表面積は、１９８７年１１月のＮＦＴ  ４５００７法に従って決定される。ＢＥＴ比表面積は、１９９６年１２月のＮＦ基準法ＩＳＯ  ９２７７に相当する、「Ｔｈｅ  Ｊｏｕｒｎａｌ  ｏｆ  ｔｈｅ  Ａｍｅｒｉｃａｎ  Ｃｈｅｍｉｃａｌ  Ｓｏｃｉｅｔｙ，第６０巻，３０９頁（１９３８）」に記載されたブルナウアー・エメット・テラー法に従って決定される。
【００６７】
使用するのに都合のよい補強アルミナは、欧州特許第０８１０２５８号に記載されるような、
・３０〜４００ｍ2／ｇ、好ましくは６０〜２５０ｍ2／ｇのＢＥＴ比表面積、
・５００ｎｍ未満、好ましくは２００ｎｍ未満の平均粒度、及び
・反応性表面Ａｌ−ＯＨ官能基の高含有量
を有する高分散性アルミナである。
【００６８】
このような補強アルミナの例としては、特に、バイコウスキー社製のアルミナＡ１２５、ＣＲ１２５及びＤ６５ＣＲが挙げられる。
【００６９】
「白色」充填剤で全体的に又は部分的に覆われたカーボンブラックとしては、特に、キャボット社製のＥｃｏｂｌａｃｋの部類の製品、特に商品名ＣＲＸ２０００が挙げられる。
【００７０】
本発明のゴム組成物に使用できる無機充填剤の他の例としては、水酸化アルミニウム（酸化物）、アルミノシリケート、酸化チタン、炭化珪素又は窒化珪素、例えば、国際公開ＷＯ−Ａ−９９／２８３７６、ＷＯ−Ａ−００／７３３７２、ＷＯ−Ａ−０２／０５３６３４、ＷＯ−Ａ−２００４／００３０６７及びＷＯ−Ａ−２００４／０５６９１５に記載された補強タイプの全ても挙げられる。
【００７１】
また、本発明に従う組成物は、エラストマー及びゴム組成物の分野において通常使用される他の補助添加剤及び成分の全て又は一部分を含む成分（Ｄ）をも含有する。
【００７２】
従って、以下の他の成分及び添加剤の全て又はいくつかを使用することができる：
・硬化系に関しては、例えば、
−（Ｄ１）：必須成分として、硫黄及び硫黄供与化合物、例えばチウラム誘導体から選択される硬化剤；硫黄に関しては、例えば、イソプレンエラストマー１００重量部当たり０．５〜１０、好ましくは０．５〜５重量部の範囲の含有量で周知の態様で使用される；
−（Ｄ２）：随意成分として、硬化促進剤、例えばグアニジン誘導体及びスルフェンアミド誘導体；このような活性剤は、使用される場合には、エラストマー１００重量部当たり０．５〜１０、好ましくは０．５〜５重量部の範囲の含有量で既知の態様で使用される；
−（Ｄ３）：随意成分として、硬化活性剤、例えば酸化亜鉛、ステアリン酸及びステアリン酸亜鉛
が挙げられ、
・他の添加剤に関しては、例えば、
−（Ｄ４）：随意成分として、カーボンブラックからなる従来の補強充填剤；好適なカーボンブラックとしては、任意のカーボンブラック、特にＨＡＤ、ＩＳＡＦ及びＳＡＦ型のカーボンブラックが挙げられる；言及できるこのようなカーボンブラックの例としては、カーボンブラックＮ１１５、Ｎ１３４、Ｎ２３４、Ｎ３３９、Ｎ３４７及びＮ３７５が挙げられる；カーボンブラックの量は、一方では使用される補強無機充填剤が無機充填剤＋カーボンブラック集合体の重量の５０％を超え、他方では補強充填剤の全量（無機充填剤＋カーボンブラック）が、該組成物の重量構成に対して、該補強無機充填剤に関して上で示した値の範囲内に維持されるように決定される；
−（Ｄ５）：随意成分として、弱補性又は非補強性の慣用の白色充填剤、例えばクレー、ベントナイト、タルク、チョーク、カオリン、二酸化チタン又はこれらの種の混合物；
−（Ｄ６）：随意成分として、保護剤、例えば酸化防止剤及び／又はオゾン発生防止剤、例えばＮ−フェニル−Ｎ’−（１，３−ジメチルブチル）−ｐ−フェニレンジアミン；
−（Ｄ７）：随意成分として、可塑剤及び助剤
が挙げられる。
【００７３】
助剤（Ｄ７）について、本発明に従う組成物は、ゴムマトリックス内での充填剤の分散を改善させ且つ該組成物の粘度を低下させるため、該組成物を未加工の状態で使用することの容易さを既知の方法で向上させることができる、例えば、単一の官能基「Ｙ」を含有する補強充填剤用の被覆剤を含むことができる。この種の助剤は、例えば、ヒドロキシル含有シラン又は加水分解性シラン（特にアルキルトリエトキシシラン）、ポリアルキレングリコール（例えばポリエチレングリコール）、アルカノールアミン（例えばトリアルカノールアミン）及びα，ω−ジヒドロキシル化ポリオルガノシロキサンからなる。この種の助剤は、使用する場合には、補強無機充填剤１００部当たり、１〜１０重量部、好ましくは２〜８重量部の割合で使用される。
【００７４】
本発明の第３の主題
本発明の第３の主題は、補強無機充填剤と、カップリング系の有効量とを含むエラストマー組成物の製造方法に関する。この方法は、標準的な手順に従い２工程で実行できる。ここで：
・工程１（「加温」非生産工程という）：一般に硬化剤（Ｄ１）を除き、全ての必須成分を、１又は２以上の工程で標準的な内部ミキサーに導入し、そしてブレンドする；例示として、この場合、以下に規定する全ての成分を導入し、そしてブレンドすることが可能である：エラストマー（Ｂ）、無機充填剤（Ｃ）、カップリング剤（Ａ２）の全て又は一部、随意にカップリング剤（Ａ１）の全て又は一部、随意に少なくとも１種の被覆剤（Ｄ７）、随意に１種（又は１種以上）の硬化促進剤（Ｄ２）、随意に１種（又は１種以上）の硬化活性剤（Ｄ３）、随意に１種（又は１種以上）の保護剤（Ｄ６）、随意に１種（又は１種以上）の非白色補強充填剤（Ｄ４）、随意に１種（又は１種以上）の弱補強性又は非補強性の白色充填剤（Ｄ５）；この方法は、４０〜２００℃、好ましくは６０〜１８０℃の温度で実行される；該混合物を滴下し、そして中間程度に冷却（好ましくは１００℃未満の冷却温度）した後に、熱動力作用の１以上の後工程を、該組成物に追加の熱動力処理を施す目的で該内部ミキサー内で実行して、特に補強無機充填剤とカップリング剤とのエラストマーマトリックスへの分散をさらに改善させる；このような後工程の間に、上記必須成分の一方及び／又は他方を導入することが可能である；
・工程２（「低温」生産工程という）：次いで、このようにして得られた混合物を外部ミキサー中に取り入れ、そして硬化剤及び随意に１種以上の他の成分をそれに添加する；例えば、次の成分を添加する：随意にカップリング剤（Ａ２）の残部、随意にカップリング剤（Ａ１）の残部の全部又は残部、１種（又は１種以上）の硬化剤（Ｄ１）、随意に１種（又は１種以上）の硬化促進剤（Ｄ２）、随意に１種（又は１種以上）の硬化活性剤（Ｄ３）、随意に１種（又は１種以上）の保護剤（Ｄ６）；この方法をさらに低い温度、１２０℃未満、好ましくは２５〜１００℃で実行する。
【００７５】
好ましくは、エラストマー組成物の製造方法を次の２つの工程１及び２において標準的な手段に従って実行する：
・カップリング剤（Ａ２）を補強無機充填剤と同時に工程１の間に全部導入する；
・これに対して、カップリング剤（Ａ１）を
工程１の間に全体的に導入するか、
又は工程２の間に全体的に導入するか、
又は該２つの工程１と２とに分けて導入し、ここで、工程１において導入される第１部分は、１０％〜８０重量％の割合に相当し、工程２において導入する第２部分は、２０％〜９０重量％の割合に相当する。
【００７６】
より好ましくは、エラストマー組成物の製造方法を、好ましい手順について上に示したように実行するが、この場合には、カップリング剤（Ａ１）をこれら２つの工程１と２とにわたって分配することによって実行する。
【００７７】
カップリング剤（Ａ１）及び／又は（Ａ２）の全て又は一部分をこれらのカップリング剤に相当する化学構造と相溶性のある固体上に担持された形態で（担体上への配置があらかじめ実行される）導入することが可能であることに留意すべきである；このような担体は、特にカーボンブラックからなる。例えば、カップリング剤（Ａ１）及び／又は（Ａ２）を２つの工程１及び２にわたって分配する間に、それらの導入及び分散を容易にするために該カップリング剤を担体上に設置した後に工程２の外部ミキサーに該カップリング剤を導入することが好都合であるかもしれない。
【００７８】
次いで、得られた最終組成物を、例えば、エラストマー物品の製造のために使用できるシート、プラック又は異形材の形態で圧延する。
【００７９】
硬化（又は加硫）は、一般に１３０〜２００℃の範囲の温度で、特に硬化温度、使用される硬化系及び問題の組成物の硬化速度の関数として５〜９０分を範囲とすることができる十分な時間にわたって、周知の態様で実行される。
【００８０】
第２の主題をなす本発明が粗製の状態（即ち硬化前）及び硬化された状態（即ち架橋又は硬化後）の両方の状態にある上記エラストマー組成物に関するものであることは言うまでもないことである。
【００８１】
本発明の第４の主題
本発明の第４の主題は、本発明の第２の主題の文脈において説明した組成物を含む本体を有するイソプレンエラストマー物品に関する。本発明は、例えば、エンジンの支持材、靴底、ケーブルカー用ローラ−、家庭用電化製品に用いるシール及びケーブルシースからなる物品を製造するのに特に有用である。
【００８２】
次の実施例は本発明を例示するものである。
【実施例】
【００８３】
例１
この例は、（Ａ−１）型のカップリング剤の製造を示すものである。
次の反応スキームを採用した：
（Ｃ2Ｈ5Ｏ）3Ｓｉ−（ＣＨ2）3−ＮＣＯ＋Ｈ2Ｎ−ＮＨ−ＣＯＯＣ2Ｈ5（Ｃ2Ｈ5Ｏ）3Ｓｉ−（ＣＨ2）3−ＮＨ−ＣＯ−ＮＨ−ＮＨ−ＣＯＯＣ2Ｈ5
（１）前駆体成分の合成：
（１．１）装填材料
【００８４】
【表１】
2008542463.tif 000003
【００８５】
（１．２）操作プロトコール
カルバジン酸エチルと無水トルエンを反応器内に室温（２３℃）で置き、これをアルゴン雰囲気下に置く。
反応器を３００ｒｐｍで撹拌し、次いで、この反応混合物を６０℃に加熱する。この反応混合物は、加温すると、みたところ均質になる。
次いで、９９．８ｇのシランを、圧力均等化滴下漏斗を使用して６０分間にわたり添加する。
この反応混合物を６０℃で２時間にわたり撹拌し、次いで室温にまで冷却する。
この反応混合物を数時間室温で放置する。
白色固体が結晶化する。次いで、これをろ過し、１５０ｍＬのイソプロピルエーテルで２回洗浄し、次いで真空下でこれを除去する。最後に、この固形物を６０℃で一定重量ｍ＝１３１．５ｇにまでオーブン乾燥させる。
生成物をＮＭＲで分析する（モル純度＞９９％）。収率＝９７．４％。
【００８６】
（２）成分（Ａ１−１）の合成：
成分（Ａ１−１）を、前駆体から、該前駆体に対して化学量論的量で添加されたＮ−ブロムスクシンイミド（ＮＢＳ）及びピリジンを主体とする酸化系を使用してヒドラジノ官能基をアゾ官能基に酸化させることによって１工程で得る。
（２．１）装填材料：
【００８７】
【表２】
2008542463.tif 000004
【００８８】
（２．２）操作プロトコール：
前駆体、ピリジン及びジクロロメタンを、アルゴン雰囲気下に置いた反応器内に置く；この反応媒体は均質であり、また見た目には無色である。
Ｎ−ブロムスクシンイミドをへらで３０分間にわたり添加する。この温度を２５℃よりも低く維持する。ＮＢＳの最初の添加から、この反応媒体は、鮮やかな橙色に変化する。
この反応媒体をＮＢＳの添加終了後２時間にわたり室温で撹拌する。
この反応媒体をロータリーエバポレーターで減圧下に濃縮する。
橙色のペーストの状態にある残留物をヘプタン／ｉＰｒ2Ｏ混合物（１／１：ｖｏｌ／ｖｏｌ）１００ｍＬに取り入れ、次いで多孔度４の焼結漏斗（１２５ｍＬ）に通してろ過する。フィルターのケークを上記溶媒混合物２５ｍＬでさらに４回洗浄する。
母液をこのケークを通して２回ろ過する。ろ液を減圧下で濃縮する。
無臭の鮮やかな橙色の液体が得られる：ｍ＝１８．８ｇ。この液体をＮＭＲで分析する；そのモル組成は次の通りである：成分（Ａ１−１）９４．５ｍｏｌ％；前駆体化合物：０．２ｍｏｌ％；スクシンイミド：５ｍｏｌ％及びピリジン残留物：０．３％。
【００８９】
例２
この例の目的は、次の組み合わせ：
・次式のオルガノシランから本質的になる成分（Ａ１）：
（Ｃ2Ｈ5Ｏ）3Ｓｉ−（ＣＨ2）3−ＮＨ−ＣＯ−Ｎ＝Ｎ−ＣＯＯＣ2Ｈ5  （Ａ１−１）
・及び、次式のオルガノシランから本質的になる成分（Ａ２）：
（Ｃ2Ｈ5Ｏ）3Ｓｉ−（ＣＨ2）3−Ｓ4−（ＣＨ2）3−Ｓｉ（ＯＣ2Ｈ5）3 （Ａ２−２）
からなる特定の組み合わせのカップリング性能品質（白色充填剤−エラストマー）を実証するものである。
これらの性能品質を、一方では単独で使用した成分（Ａ１）を基材とするカップリング剤の性能品質と比較し、他方では単独で使用した成分（Ａ２）を基材とするカップリング剤の性能品質と比較する。
靴底処方物の代表的な４種のエラストマー組成物を比較する。これら４種の組成物は、次の相違点を除き、同一である：
・組成物１（対照１）：カップリング剤は全く存在しない；
・組成物２（対照２）：カップリング剤の全てを内部ミキサーに導入し、４部のシラン（Ａ２−２）を該組成物に与える；
・組成物３（対照３）：カップリング剤を内部ミキサー（３．８部）と外部ミキサー（１．５部）とに分配し、該組成物に５．３部のシラン（Ａ１−１）を与える；
・組成物４（例２）：該組成物に４．９部のシラン（Ａ２−２）及び（Ａ１−１）を与えるカップリング剤の組み合わせ；シラン（Ａ２−２）を全て（１．９部）内部ミキサーに導入するのに対し、シラン（Ａ２−２）を内部ミキサー（１．５部）と外部ミキサー（１．５部）とに分与する。
【００９０】
（１）エラストマー組成物の構成：
エラストマー１００部当たりの重量部（部）として表される構成が以下の表Ｉに示される組成物をブラベンダー型の内部ミキサーで製造する：
【００９１】
【表３】
2008542463.tif 000005
凡例：
（１）天然ゴムＳＭＲ−ＣＶ６０（Ｓａｆｉｃ−Ａｌｃａｎ社により供給）。
（２）９６％ｍｉｎのシス１−４を有し且つネオジムによる触媒作用によって製造されたポリブタジエン又はＢＲ（バイエル社製のＢｕｎａ  ＣＢ２４）。
（３）１５０−１６０ｍ2／ｇの範囲にあるＢＥＴ及びＣＴＡＢ表面積を有するシリカ（ロディア社製のＺ１１６５ＭＰ）。
（４）ＴＥＳＰＴ（ＧＥ−Ｏｓｉ社製のＳｉｌｑｕｅｓｔ  Ａ１２８９）。
（５）エチル［（３−トリエトキシシリルプロピル）アミノ］カルボニルジアゼンカルボキシレート（例１に記載した手順に従って合成）。
（６）Ｎ−１，３−ジメチルブチル−Ｎ−フェニル−ｐ−フェニレンジアミン（フレキシス社製のＳａｎｔｏｆｌｅｘ  ６−ＰＰＤ）。
（７）Ｎ−シクロヘキシル−２−ベンゾチアジルスルフェンアミド（バイエル社製のＲｈｅｎｏｇｒａｎ  ＣＢＳ−８０）。
（８）テトラベンジルチウラムジスルフィド（フレキシス社製のＰｅｒｋａｃｉｔ  ＴＢｚＴＤ）。
【００９２】
カップリング剤を珪素等モル含有量を使用する。即ち、組成に関わらず、シリカ及びその表面ヒドロキシル基と反応性のある官能基「Ｙ」、ここでは［「Ｙ」＝Ｓｉ（ＯＣ2Ｈ5）3］の同一のモル数を使用する。
【００９３】
（２）エラストマー組成物の製造：
エラストマー組成物の製造方法を２つの連続製造工程で実行する。第１工程は、高温の熱動力作用の工程からなる。その後、１１０℃よりも低い温度での機械的作用の第２工程を行う。この工程は、硬化系の導入を可能にする。
この第１工程を、ブラベンダーブランドの内部ミキサー（７０ｍＬの容量）のようなブレンド機を使用して実行する。充填率は０．７５である。初期温度及びローター速度を１４０〜１６０℃の範囲の混合物滴下温度を達成するように毎回設定する。
これによって、エラストマーを取り入れ、次いで補強充填剤（分割導入）をカップリング剤の全て又は一部と共に導入し、その後様々な硬化活性剤（ステアリン酸、酸化亜鉛）及び保護剤（６−ＰＰＤ）を導入することができる。この工程について、持続期間は５〜１０分である。
この混合物を冷却（１００℃よりも低い温度）した後に、第２工程で、硬化系（硫黄及び促進剤）と、随意にカップリング剤の残余と、随意に従来の補強充填剤（カーボンブラック）とを導入する。これを５０℃に予備加熱されたロールミキサーで実行する。この工程の持続時間は２〜６分である。
１種のカップリング剤又は複数のカップリング剤の量を２種のミキサー間で分割するときには、該カップリング剤を、好ましくはカーボンブラックを使用して（予め）担体上に置いた後にロールミキサーに導入することに留意すべきである。
次いで、この最終組成物を２〜３ｍｍの厚みのプラックとして圧延する。
これらの粗製混合物について、それらのレオロジー特性を評価することで、持続時間と硬化温度を最適化することが可能になる。
次に、最適に硬化された混合物の機械的特性及び動力学的特性を測定する。
【００９４】
（３）組成物のレオメトリー：
測定値を粗製の状態の組成物について得る。表IIは、ＯＤＲ  Ｍｏｎｓａｎｔｏ  １００Ｓレオメーターを使用して基準法ＤＩＮ５３５２９に従って１５０℃で実施されるレオロジー試験に関する結果をまとめている。
この試験に従い、試験する組成物を１５０℃の温度に設定された試験室に３０分間置き、該試験室に備えられている双円錐ローターの弱い振幅（３°）の変動に対する、組成物とは反対の抵抗トルクを測定するが、ここで、この組成物は、上記室に完全に満たされているものとする。
【００９５】
時間の関数としての該トルク変動の曲線から、次のことを決定する：
−上記温度での組成物の粘度を反映する最小トルク（Ｔｍ）；
−最大トルク（ＴＭ）；
−架橋剤及びあるとすればカップリング剤の作用に伴う架橋の程度を反映するΔトルク（ΔＴ＝ＴＭ−Ｔｍ）；
−９８％の完全な硬化に相当する硬化状態を得るのに必要な時間Ｔ９８（この時間は、最適な硬化時間とみなされる）；及び
−問題の温度（１５０℃）で最小トルクを２ポイント上昇させるのに必要な時間に相当し且つ硬化の開始を必要とすることなくこの温度で粗製混合物を使用することを可能にする時間を反映するスコーチ時間ＴＳ２。
【００９６】
得られた結果を表IIに示す。
【００９７】
【表４】
2008542463.tif 000006
【００９８】
（４）硬化した材料の機械的性質：
１５０℃の温度に対して最適に硬化した組成物（Ｔ９８）について測定値を得る。
一軸引張試験を基準法ＮＦＴ４６−００２の指示に従いＨ２型の試験片を用いて５００ｍｍ／分の速度でＩｎｓｔｒｏｎ  ５５６４装置で実行する。１０％、１００％及び３００％のモジュラス値及び引張強さをＭＰａで表す；破断点伸びを％で表す。３００％のモジュラス値と１００％収率でのモジュラスとの間の比から補強指数を決定することが可能である。
硬化材料についてのショアＡ硬度の測定を基準法ＡＳＴＭ  Ｄ２２４０の指示に従って実行する。与えた値は、１５秒目に測定したものである。
摩耗による質量損失の測定を基準法ＤＩＮ  ５３５１６の指示に従い、円筒形の試験片をＰ６０粒径の研磨布の作用に付し且つ１０Ｎの接触圧で４０メートルにわたって回転ドラムの表面に取り付けたＺｗｉｃｋ摩耗計を使用して実行する。
測定値は、磨損後の物質の損失体積（ｍｍ3で表す）である；この値が小さければ小さいほど耐摩耗性は良好である。
測定した特性を表IIIにまとめる。
【００９９】
【表５】
2008542463.tif 000007
【０１００】
（５）硬化材料の動力学的特性：
機械的性質を粘度分析器（Ｍｅｔｒａｖｉｂ  ＶＡ３０００）で基準法ＡＳＴＭ  Ｄ５９５２に従って測定する。
損失係数（ｔａｎδ）及び複合力学的圧縮係数（Ｅ*）の値を、硬化した試料（９５ｍｍ2の断面積及び１４ｍｍの高さの円筒形試験片）について記録する。この試料を最初に１０％の予備曲げに付し、次いで交互にプラス又はマイナス２％の制限曲線圧縮曲げに付す。測定値を６０℃及び１０Ｈｚの振動数で得る。
表IVに示した結果は、複合圧縮係数（Ｅ*−６０℃−１０Ｈｚ）及び損失係数（ｔａｎδ−６０℃−１０Ｈｚ）である。
損失係数（ｔａｎδ）及び動的剪断における弾性率の大きさ（ΔＧ’）の値を硬化試料について記録する（８ｍｍ2の断面積及び７ｍｍの高さの平行六面体試験片）。この試料を４０℃の温度及び１０Ｈｚの振動数での交互の二面剪断で正弦曲線の曲げに付す。歪振幅走査方法を０．１％〜５０％の範囲の往復サイクル、その後５０％〜０．１％の戻しに従って実行する。
表IVに示した結果は、回復歪み振幅走査から得、且つ、損失係数（ｔａｎδ最大回復−４０℃−１０Ｈｚ）の最大値並びに０．１％の歪み及び５０％の歪みでの値（ペイン効果）の間の弾性率の大きさ（ΔＧ’−４０℃−１０Ｈｚ）に関する。
【０１０１】
【表６】
2008542463.tif 000008
【０１０２】
各種表II〜IVの検討から、本発明に従う組成物（例２）は、対照組成物（対照１〜３）で得られたものに対して、大きな歪みでの強化／最大摩擦特性／ヒステリシス特性間の折り合いを改善させることを可能にすることが分かる。本発明の組成物は、特に、有意に減少した６０℃での損失係数（ｔａｎδ）の値によって表ＩＶに示したようにヒステリシスが実質的に改善することが明らかになった。
【国際調査報告】
2008542463.tif 000009
2008542463.tif 000010
2008542463.tif 000011
2008542463.tif 000012